(57)【特許請求の範囲】
【請求項１】
下記式（１）で示される、分子内に一つの付加重合性官能基を有するフルオロシルセスキオキサンに由来する構成単位Ａ、ヒドロキシルの塩、カルボキシルの塩、スルホ、スルホの塩、リン酸基、リン酸基の塩、アミノの塩、アミド、四級アンモニウム塩およびオキシアルキレンから選択される親水性基を含む付加重合性単量体に由来する構成単位Ｂ、ヒドロキシル、−ＳＨ、カルボキシル、−ＮＨ、アミノ、−ＣＨ2ＮＯ2、−ＯＯＨ、−ＳｉＯＨ、−Ｂ（ＯＨ）2および−ＰＨ3から選択される活性水素を有する基を含む付加重合性単量体に由来する構成単位Ｃ、および任意に、前記分子内に一つの付加重合性官能基を有するフルオロシルセスキオキサン、親水性基を含む付加重合性単量体、および活性水素を有する基を含む付加重合性単量体以外の付加重合性単量体に由来する構成単位Ｅを含む重合体。
【化１】
0005315716.tif 000012
式（１）において、Ｒf1〜Ｒf7はそれぞれ独立して、任意のメチレンが酸素で置き換えられていてもよい、炭素数１〜２０のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルを示し、Ａ1は、付加重合性官能基を示す。
【請求項２】
下記式（１）で示される、分子内に一つの付加重合性官能基を有するフルオロシルセスキオキサンに由来する構成単位Ａ、ヒドロキシルの塩、カルボキシルの塩、スルホ、スルホの塩、リン酸基、リン酸基の塩、アミノの塩、アミド、四級アンモニウム塩およびオキシ
アルキレンから選択される親水性基を含む付加重合性単量体に由来する構成単位Ｂ、ヒドロキシル、−ＳＨ、カルボキシル、−ＮＨ、アミノ、−ＣＨ2ＮＯ2、−ＯＯＨ、−ＳｉＯＨ、−Ｂ（ＯＨ）2および−ＰＨ3から選択される活性水素を有する基を含む付加重合性単量体に由来する構成単位Ｃ、付加重合性官能基を有するオルガノポリシロキサンに由来する構成単位Ｄ、および任意に、前記分子内に一つの付加重合性官能基を有するフルオロシルセスキオキサン、親水性基を含む付加重合性単量体、活性水素を有する基を含む付加重合性単量体、および付加重合性官能基を有するオルガノポリシロキサン以外の付加重合性単量体に由来する構成単位Ｅ’を含む重合体。
【化２】
0005315716.tif 000013
式（１）において、Ｒf1〜Ｒf7はそれぞれ独立して、任意のメチレンが酸素で置き換えられていてもよい、炭素数１〜２０のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルを示し、Ａ1は、付加重合性官能基を示す。
【請求項３】
式（１）におけるＲf1〜Ｒf7がそれぞれ独立して、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルを示すことを特徴とする、請求項１または２に記載の重合体。
【請求項４】
式（１）におけるＲf1〜Ｒf7がそれぞれ独立して、３,３,３-トリフルオロプロピル、３,３,４,４,５,５,６,６,６-ノナフルオロヘキシル、またはトリデカフルオロ-１,１,２,２-テトラヒドロオクチルを示すことを特徴とする、請求項１または２に記載の重合体。
【請求項５】
式（１）におけるＡ1がラジカル重合性官能基であることを特徴とする、請求項１〜４のいずれか一項に記載の重合体。
【請求項６】
式（１）におけるＡ1が（メタ）アクリルまたはスチリルを含むことを特徴とする、請求項５に記載の重合体。
【請求項７】
式（１）におけるＡ1が下記式（２）または（３）で示されるいずれかである請求項６に記載の重合体。
【化３】
0005315716.tif 000014
式（２）において、Ｙ1が炭素数２〜１０のアルキレンを示し、Ｒ1が水素、炭素数１〜５のアルキル、または炭素数６〜１０のアリールであり、式（３）において、Ｙ2が単結合または炭素数１〜１０のアルキレンを示す。
【請求項８】
式（２）において、Ｙ1が炭素数２〜６のアルキレンを示し、Ｒ1が水素またはメチルを示し、式（３）においてＹ2が単結合または炭素数１あるいは２のアルキレンを示す、請求項７に記載の重合体。
【請求項９】
親水性基を含む付加重合性単量体の親水性基が、オキシアルキレン、またはアミドである、請求項１〜８のいずれか一項に記載の重合体。
【請求項１０】
親水性基を含む付加重合性単量体が、ポリアルキレングリコールモノ（メタ）アクリレート、Ｎ−アルキル置換の（メタ）アクリルアミド、またはＮ，Ｎ−ジアルキル置換の（メタ）アクリルアミドである、請求項１〜９のいずれか一項に記載の重合体。
【請求項１１】
前記構成単位Ｃの活性水素を有する基が、アミノ、カルボキシル、またはヒドロキシルである請求項１〜１０のいずれか一項に記載の重合体。
【請求項１２】
前記構成単位Ｄの付加重合性官能基を有するオルガノポリシロキサンが、下記式（４）で示されることを特徴とする、請求項２〜１１のいずれか一項に記載の重合体。
【化４】
0005315716.tif 000015
式（４）において、ｎは１〜１，０００の整数であり；Ｒ2、Ｒ3、Ｒ4、Ｒ5およびＲ6は、それぞれ独立して水素、炭素数が１〜３０であり、任意の水素がフッ素で置き換えられてもよく、そして任意の−ＣＨ2−が−Ｏ−またはシクロアルキレンで置き換えられてもよいアルキル、置換もしくは非置換のアリール、および置換もしくは非置換のアリールと、任意の水素がフッ素で置き換えられてもよく任意の−ＣＨ2−が−Ｏ−またはシクロ
アルキレンで置き換えられてもよいアルキレンとで構成されるアリールアルキルであり；Ａ2は付加重合性官能基である。
【請求項１３】
式（４）におけるＲ2およびＲ3が、それぞれ独立して水素、フェニルまたは炭素数が１〜８で任意の水素がフッ素で置き換えられてもよいアルキルであり；Ｒ4およびＲ5が、それぞれ独立して炭素数が１〜２０であり任意の水素がフッ素で置き換えられてもよいアルキル、炭素数が６〜２０であり任意の水素がフッ素で置き換えられてもよいアリール、または炭素数が７〜２０であり任意の水素がフッ素で置き換えられてもよいアリールアルキルであり；Ｒ6が、炭素数が１〜２０であり任意の水素がフッ素で置き換えられてもよいアルキル、炭素数が６〜２０であり任意の水素がフッ素で置き換えられてもよいアリール、または炭素数が７〜２０であり任意の水素がフッ素で置き換えられてもよいアリールアルキルである請求項１２に記載の重合体。
【請求項１４】
式（４）におけるＲ2およびＲ3が、それぞれ独立してメチル、フェニルまたは３，３，３−トリフルオロプロピルであり；Ｒ4およびＲ5が、それぞれ独立してメチルまたはフェニルであり；Ｒ6はメチル、エチル、プロピル、ブチル、イソブチル、フェニル、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルである請求項１２に記載の重合体。
【請求項１５】
式（４）におけるＲ2、Ｒ3、Ｒ4およびＲ5が、それぞれ同時にメチルである請求項１２に記載の重合体。
【請求項１６】
式（４）におけるＡ2がラジカル重合性官能基であることを特徴とする、請求項１２〜１５のいずれか一項に記載の重合体。
【請求項１７】
式（４）におけるＡ2が（メタ）アクリルまたはスチリルを含むことを特徴とする、請求項１６に記載の重合体。
【請求項１８】
式（４）におけるＡ2が下記式（２）、（３）または（５）で示されるいずれかである請求項１７に記載の重合体。
【化５】
0005315716.tif 000016
式（２）において、Ｙ1が炭素数２〜１０のアルキレンを示し、Ｒ1が水素、炭素数１〜５のアルキル、または炭素数６〜１０のアリールであり、式（５）において、Ｒ7は水素
、炭素数１〜５のアルキル、または炭素数６〜１０のアリールであり、Ｘ1は炭素数が２〜２０のアルキレンであり、Ｙは−ＯＣＨ2ＣＨ2−、−ＯＣＨ（ＣＨ3）ＣＨ2−、または−ＯＣＨ2ＣＨ（ＣＨ3）−であり、ｐは０〜３の整数であり、式（３）において、Ｙ2が単結合または炭素数１〜１０のアルキレンを示す。
【請求項１９】
式（２）において、Ｙ1が炭素数２〜６のアルキレンを示し、Ｒ6が水素またはメチルを示し、式（５）において、Ｘ1は−ＣＨ2ＣＨ2ＣＨ2−を示し、Ｙは−ＯＣＨ2ＣＨ2−を示し、ｐは０または１を示し、Ｒ7が水素またはメチルを示し、式（３）においてＹ2が単結合または炭素数１あるいは２のアルキレンを示す、請求項１８に記載の重合体。
【請求項２０】
請求項１〜１９のいずれか一項に記載の重合体と、熱可塑性樹脂および熱硬化性樹脂から選ばれる一種類以上の樹脂とを含む樹脂組成物。
【請求項２１】
さらに、活性水素を有する基を含む重合体であって、請求項１〜１９のいずれにも該当しない重合体を含む、請求項２０に記載の樹脂組成物。
【請求項２２】
請求項１〜１９のいずれか一項に記載の重合体または請求項２０もしくは２１に記載の樹脂組成物を含有する表面改質剤。
【請求項２３】
請求項２２に記載の表面改質剤により得られる両親媒性の皮膜。
【発明の詳細な説明】
【技術分野】
【０００１】
本発明は、フッ素を含む重合体に関する。さらに本発明は、フッ素系重合体を含む樹脂組成物を含有する表面改質剤に関する。さらに本発明は、フッ素系重合体を含む樹脂組成物を含有する表面改質剤により得られる皮膜に関する。
【背景技術】
【０００２】
従来から、各種基材の表面に皮膜を形成して、基材の保護、撥水性、撥油性、絶縁性、非粘着性、防汚性などを付与する表面改質剤の研究が種々行われている。
具体的には、指紋や皮脂などの汚れに対する防汚性を付与させる方法として、以下の手法が挙げられる。
１）フッ素原子含有のアルキルアルコキシシラン化合物およびその加水分解物を硬化性樹脂組成物に添加し、硬化皮膜を形成させて表面を撥水・撥油化する手法（例えば、特許文献１参照）。
２）（メタ）アクリロイルを含有するポリジメチルシロキサン化合物とビニルトリメトキシシランのような共重合可能な重合性シラン化合物の共重合体溶液をそのまま基材に塗布し、皮膜を形成させることで、表面を撥水・撥油化する手法（例えば、特許文献２参照）。
３）基材表面にシリカ微粒子で微細凹凸をつけ、その表層にフッ素原子含有のアルキルシラン化合物の皮膜を形成させることで、撥水・撥油性をさらに高めるとともに、接触面積も減らし、より汚れを付きにくくする手法（例えば、特許文献３参照）。
しかしながら、これらの従来の方法では、携帯電話やタッチパネルのように繰り返し指の接触する用途では、依然として汚れが付着しやすく、且つ撥水・撥油のため、付着した汚れをはじき、かえって汚れが目立ってしまうという問題がある。
また、上記以外の方法としては、
４）側鎖に撥水性シリコーンと親水性の３級アミン、または４級アンモニウムを有する共重合体を、基材に塗布し、表面を両親媒化させて防曇性及び防汚性を付与する手法（例えば、特許文献４参照）が開示されているが、高分子共重合体溶液を単に塗布するもので、基材に対する密着性、耐久性は十分ではない。
【特許文献１】特開平１０−１０４４０３号公報
【特許文献２】特開平１０−７９８６号公報
【特許文献３】特開平１０−３１０４５５号公報
【特許文献４】特開２００２−１０５４３４号公報
【発明の開示】
【発明が解決しようとする課題】
【０００３】
本発明は、上記従来技術の課題に応えるためになされたものであり、汚防性、非粘着性、離型性、滑り性、耐磨耗性、耐蝕性、電気絶縁性、反射防止特性、難燃性、帯電防止特性、耐薬品性、耐候性などに優れ、さらに両親媒性、クリーニング性を有する、皮膜などとして有用な新たな重合体を提供することを課題とする。
【課題を解決するための手段】
【０００４】
本発明者らは、上記の観点から鋭意研究した結果、分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位とを必須成分とした付加共重合体、もしくは、分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位と、付加重合性官能基を
有するオルガノポリシロキサン由来の構成単位を必須成分とした付加共重合体が、優れた両親媒性を有し、付着した汚れを簡単に洗い流すこと（クリーニング）が可能な皮膜として有用であることを見出した。
【０００５】
本発明は、分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位とを必須成分とする、付加共重合体、もしくは、分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位と、付加重合性官能基を有するオルガノポリシロキサン由来の構成単位を必須成分とする、付加共重合体を提供する。さらに、当該フッ素系重合体の新たな用途を提供する。新たな用途とは、例えば、前記分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位とを必須成分とする、付加共重合体、もしくは前記分子内に一つの付加重合性官能基を有するフルオロシルセスキオキサン由来の構成単位と、親水性基を含む付加重合性単量体由来の構成単位と、活性水素を有する基を含む付加重合性単量体由来の構成単位と、付加重合性官能基を有するオルガノポリシロキサン由来の構成単位を必須成分とする、付加共重合体を表面改質剤として利用することなどである。
【０００６】
すなわち、本発明は以下に示される重合体、樹脂組成物、および皮膜に関する。
[１]  分子内に一つの付加重合性官能基を有するフルオロシルセスキオキサンに由来する構成単位Ａ、親水性基を含む付加重合性単量体に由来する構成単位Ｂ、活性水素を有する基を含む付加重合性単量体に由来する構成単位Ｃ、および任意に、前記分子内に一つの付加重合性官能基を有するフルオロシルセスキオキサン、親水性基を含む付加重合性単量体、および活性水素を有する基を含む付加重合性単量体以外の付加重合性単量体に由来する構成単位Ｅを含む重合体。
[２]  分子内に一つの付加重合性官能基を有するフルオロシルセスキオキサンに由来する構成単位Ａ、親水性基を含む付加重合性単量体に由来する構成単位Ｂ、活性水素を有する基を含む付加重合性単量体に由来する構成単位Ｃ、付加重合性官能基を有するオルガノポリシロキサンに由来する構成単位Ｄ、および任意に、前記分子内に一つの付加重合性官能基を有するフルオロシルセスキオキサン、親水性基を含む付加重合性単量体、活性水素を有する基を含む付加重合性単量体、および付加重合性官能基を有するオルガノポリシロキサン以外の付加重合性単量体に由来する構成単位Ｅ’を含む重合体。
[３]  分子内に一つの付加重合性官能基を有するフルオロシルセスキオキサンが、下記式（１）で示されることを特徴とする、[１]または[２]に記載の重合体。
【化１】
0005315716.tif 000002
式（１）において、Ｒf1〜Ｒf7はそれぞれ独立して、任意のメチレンが酸素で置き換えられていてもよい、炭素数１〜２０のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換え
られた、炭素数７〜２０のフルオロアリールアルキルを示し、Ａ1は、付加重合性官能基を示す。
[４]  式（１）におけるＲf1〜Ｒf7がそれぞれ独立して、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルを示すことを特徴とする、[３]に記載の重合体。
[５]  式（１）におけるＲf1〜Ｒf7がそれぞれ独立して、３,３,３-トリフルオロプロピル、３,３,４,４,５,５,６,６,６-ノナフルオロヘキシル、またはトリデカフルオロ-１,１,２,２-テトラヒドロオクチルを示すことを特徴とする、[３]に記載の重合体。
[６]  式（１）におけるＡ1がラジカル重合性官能基であることを特徴とする、[３]〜［５］のいずれかに記載の重合体。
[７]  式（１）におけるＡ1が（メタ）アクリルまたはスチリルを含むことを特徴とする、[６]に記載の重合体。
[８]  式（１）におけるＡ1が下記式（２）または（３）で示されるいずれかである「７」に記載の重合体。
【化２】
0005315716.tif 000003
式（２）において、Ｙ1が炭素数２〜１０のアルキレンを示し、Ｒ1が水素、炭素数１〜５のアルキル、または炭素数６〜１０のアリールであり、式（３）において、Ｙ2が単結合または炭素数１〜１０のアルキレンを示す。
[９]  式（２）において、Ｙ1が炭素数２〜６のアルキレンを示し、Ｒ1が水素またはメチルを示し、式（３）においてＹ2が単結合または炭素数１あるいは２のアルキレンを示す、[８]に記載の重合体。
[１０]  親水性基を含む付加重合性単量体の親水性基が、ヒドロキシル、該ヒドロキシルの塩、カルボキシル、該カルボキシルの塩、スルホ、該スルホの塩、リン酸基、該リン酸基の塩、アミノ、該アミノの塩、アミド、四級アンモニウム塩またはオキシアルキレンである、[１]〜[９]のいずれかに記載の重合体。
[１１]  親水性基を含む付加重合性単量体の親水性基が、オキシアルキレン、またはアミドである、[１]〜[９]のいずれかに記載の重合体。
[１２]  親水性基を含む付加重合性単量体が、ポリアルキレングリコールモノ（メタ）アクリレート、Ｎ−アルキル置換の（メタ）アクリルアミド、またはＮ，Ｎ−ジアルキル置換の（メタ）アクリルアミドである、[１]〜[９]のいずれかに記載の重合体。
[１３]  前記構成単位Ｃの活性水素を有する基が、アミノ、カルボキシル、またはヒドロキシルである[１]〜[１２]のいずれかに記載の重合体。
[１４]  前記構成単位Ｄの付加重合性官能基を有するオルガノポリシロキサンが、下記式（４）で示されることを特徴とする、[２]〜[１３]のいずれかに記載の重合体。
【化３】
0005315716.tif 000004
式（４）において、ｎは１〜１，０００の整数であり；Ｒ2、Ｒ3、Ｒ4、Ｒ5およびＲ6は、それぞれ独立して水素、炭素数が１〜３０であり、任意の水素がフッ素で置き換えられてもよく、そして任意の−ＣＨ2−が−Ｏ−またはシクロアルキレンで置き換えられてもよいアルキル、置換もしくは非置換のアリール、および置換もしくは非置換のアリールと、任意の水素がフッ素で置き換えられてもよく任意の−ＣＨ2−が−Ｏ−またはシクロアルキレンで置き換えられてもよいアルキレンとで構成されるアリールアルキルであり；Ａ2は付加重合性官能基である。
[１５]  式（４）におけるＲ2およびＲ3が、それぞれ独立して水素、フェニルまたは炭素数が１〜８で任意の水素がフッ素で置き換えられてもよいアルキルであり；Ｒ4およびＲ5が、それぞれ独立して炭素数が１〜２０であり任意の水素がフッ素で置き換えられてもよいアルキル、炭素数が６〜２０であり任意の水素がフッ素で置き換えられてもよいアリール、または炭素数が７〜２０であり任意の水素がフッ素で置き換えられてもよいアリールアルキルであり；Ｒ6が、炭素数が１〜２０であり任意の水素がフッ素で置き換えられてもよいアルキル、炭素数が６〜２０であり任意の水素がフッ素で置き換えられてもよいアリール、または炭素数が７〜２０であり任意の水素がフッ素で置き換えられてもよいアリールアルキルである[１４]に記載の重合体。
[１６]  式（４）におけるＲ2およびＲ3が、それぞれ独立してメチル、フェニルまたは３，３，３−トリフルオロプロピルであり；Ｒ4およびＲ5が、それぞれ独立してメチルまたはフェニルであり；Ｒ6はメチル、エチル、プロピル、ブチル、イソブチル、フェニル、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルである[１４]に記載の重合体。
[１７]  式（４）におけるＲ2、Ｒ3、Ｒ4およびＲ5が、それぞれ同時にメチルである[１４]に記載の重合体。
[１８]  式（４）におけるＡ2がラジカル重合性官能基であることを特徴とする、[１４]〜[１７]のいずれかに記載の重合体。
[１９]  式（２）におけるＡ2が（メタ）アクリルまたはスチリルを含むことを特徴とする、[１８]に記載の重合体。
[２０]  式（４）におけるＡ2が下記式（２）、（３）または（５）で示されるいずれかである[１９]に記載の重合体。
【化４】
0005315716.tif 000005
式（２）において、Ｙ1が炭素数２〜１０のアルキレンを示し、Ｒ1が水素、炭素数１〜５のアルキル、または炭素数６〜１０のアリールであり、式（５）において、Ｒ7は水素、炭素数１〜５のアルキル、または炭素数６〜１０のアリールであり、Ｘ1は炭素数が２
〜２０のアルキレンであり、Ｙは−ＯＣＨ2ＣＨ2−、−ＯＣＨ（ＣＨ3）ＣＨ2−、または−ＯＣＨ2ＣＨ（ＣＨ3）−であり、ｐは０〜３の整数であり、式（３）において、Ｙ2が単結合または炭素数１〜１０のアルキレンを示す。
[２１]  式（２）において、Ｙ1が炭素数２〜６のアルキレンを示し、Ｒ6が水素またはメチルを示し、式（５）において、Ｘ1は−ＣＨ2ＣＨ2ＣＨ2−を示し、Ｙは−ＯＣＨ2ＣＨ2−を示し、ｐは０または１を示し、Ｒ7が水素またはメチルを示し、式（３）においてＹ2が単結合または炭素数１あるいは２のアルキレンを示す、[２０]に記載の重合体。
[２２]  [１]〜[２１]のいずれかに記載の重合体と、熱可塑性樹脂および熱硬化性樹脂から選ばれる一種類以上の樹脂とを含む樹脂組成物。
[２３]  さらに、活性水素を有する基を含む重合体であって、[１]〜[２１]のいずれにも該当しない重合体を含む、[２２]に記載の樹脂組成物。
[２４]  [１]〜[２１]のいずれかに記載の重合体または[２２]もしくは[２３]に記載の樹脂組成物を含有する表面改質剤。
[２５]  [２４]に記載の表面改質剤により得られる両親媒性の皮膜。
【発明の効果】
【０００７】
本発明の重合体は、重合体中に親水部分と疎水部分の側鎖が共存し、その側鎖の運動により優れた環境応答性を有する。例えば、空気中の疎水性環境では重合体中の親水部分は内部に潜り、疎水部分のみが界面上に存在し、また、環境が水中のような親水性に変化した場合、重合体中の親水部分が界面に移動し、親水機能が発現する。それにより表面に汚れが付着しても撥油機能で汚れを浮かせ、親水機能で汚れを洗い流せる効果が期待できる。本発明のフッ素系の重合体、および該重合体を含む樹脂組成物は、汚防性、非粘着性、離型性、滑り性、耐磨耗性、耐蝕性、電気絶縁性、反射防止特性、難燃性、帯電防止特性、耐薬品性、耐候性などにも優れており、例えば、各種基材の表面にコーティングすることにより、表面改質剤として利用することができる。
【発明を実施するための最良の形態】
【０００８】
本発明において、付加重合性とは、付加重合しうることを意味し、付加重合性単量体とは、付加重合しうる単量体を意味し、付加重合性官能基とは、付加重合しうる官能基を意味する。
本発明の重合体は、構成単位Ａ、構成単位Ｂ、および構成単位Ｃと、任意成分として構成単位Ｅを含んでおり、もしくは、構成単位Ａ、構成単位Ｂ、構成単位Ｃ、および構成単位Ｄと、任意成分として構成単位Ｅ’を含んでおり、重合体中、構成単位Ａは、分子内に一つの付加重合性官能基を有するフルオロシルセスキオキサンに由来し、構成単位Ｂは親水性基を含む付加重合性単量体に由来し、構成単位Ｃは活性水素を有する基を含む付加重合性単量体に由来し、構成単位Ｄは付加重合性官能基を有するオルガノポリシロキサンに由来し、構成単位Ｅは、前記構成単位Ａ、構成単位Ｂ、および構成単位Ｃとして用いられる付加重合性単量体以外の付加重合性単量体に由来し、構成単位Ｅ’は、前記構成単位Ａ、構成単位Ｂ、構成単位Ｃ、および構成単位Ｄとして用いられる付加重合性単量体以外の付加重合性単量体に由来する。なお、「由来する」とは、各モノマーが本発明の重合体を構成したときの重合残基を意味する。重合体中の構成単位Ａのモル分率（％）をａで表し、重合体中の構成単位Ｂのモル分率（％）をｂで表し、重合体中の構成単位Ｃのモル分率（％）をｃで表し、重合体中の構成単位Ｄのモル分率（％）をｄで表し、重合体中の構成単位Ｅのモル分率（％）をｅで表し、重合体中の構成単位Ｅ’のモル分率（％）をｅ’で表し、それぞれ、０＜ａ＜１００、０＜ｂ＜１００、０＜ｃ＜１００、０≦ｅ＜１００、ａ＋ｂ＋ｃ＋ｅ＝１００、もしくは０＜ａ＜１００、０＜ｂ＜１００、０＜ｃ＜１００、０＜ｄ＜１００、０≦ｅ’＜１００、ａ＋ｂ＋ｃ＋ｄ＋ｅ’＝１００を満たす。
本発明の重合体は、例えば、分子内に一つの付加重合性官能基を有するフルオロシルセスキオキサン（α）と親水性基を含む付加重合性単量体（β）と、活性水素を有する基を含む付加重合性単量体（γ）とを共重合させること、もしくは、分子内に一つの付加重合
性官能基を有するフルオロシルセスキオキサン（α）と親水性基を含む付加重合性単量体（β）と、活性水素を有する基を含む付加重合性単量体（γ）と付加重合性官能基を有するオルガノポリシロキサン（δ）を共重合させることにより得ることができる。
【０００９】
構成単位Ａの説明
＜分子内に一つの付加重合性官能基を有するフルオロシルセスキオキサン（α）＞
フルオロシルセスキオキサンは、分子構造にシルセスキオキサン骨格を有する。シルセスキオキサンとは、［（Ｒ-ＳｉＯ1.5）n］で示される（Ｒは任意の置換基である）ポリシロキサンの総称である。このシルセスキオキサンの構造は、そのＳｉ-Ｏ-Ｓｉ骨格に応じて、一般的にランダム構造、ラダー構造、カゴ構造に分類される。さらに、カゴ構造はＴ8、Ｔ10、Ｔ12型などに分類される。その中で、本発明に使用されるフルオロシルセスキオキサンは、好ましくはＴ8型［（Ｒ-ＳｉＯ1.5）8］のカゴ構造を有する。
上記のフルオロシルセスキオキサンは、１つの付加重合性官能基を有することを特徴とする。すなわち、シルセスキオキサン［（Ｒ−ＳｉＯ1.5）n］のＲのうちの１つが付加重合性官能基である。
【００１０】
上記の付加重合性官能基の例としては、末端オレフィン型または内部オレフィン型のラジカル重合性官能基を有する基；ビニルエーテル、プロペニルエーテルなどのカチオン重合性官能基を有する基；およびビニルカルボキシル、シアノアクリロイルなどのアニオン重合性官能基を有する基が含まれるが、好ましくはラジカル重合性官能基が挙げられる。
【００１１】
上記のラジカル重合性官能基には、ラジカル重合する基であれば特に制限はなく、例えばメタクリロイル、アクリロイル、アリル、スチリル、α-メチルスチリル、ビニル、ビニルエーテル、ビニルエステル、アクリルアミド、メタクリルアミド、Ｎ-ビニルアミド、マレイン酸エステル、フマル酸エステル、Ｎ-置換マレイミドなどが含まれ、中でも（メタ）アクリルまたはスチリルを含む基が好ましい。ここに（メタ）アクリルとは、アクリルおよびメタクリルの総称であり、アクリル及び／又はメタクリルを意味する。以下、同様とする。
【００１２】
上記の（メタ）アクリルを有するラジカル重合性官能基の例には、以下の式（２）に示される基が含まれる。
式（２）においてＹ1は、炭素数２〜１０のアルキレンを示し、好ましくは炭素数２〜６のアルキレンを示し、さらに好ましくは炭素数３のアルキレン（プロピレン）を示す。またＲ1は、水素、炭素数１〜５のアルキル、または炭素数６〜１０のアリールを示し、好ましくは水素または炭素数１〜３のアルキルを示し、より好ましくは水素またはメチルを示す。ここで、炭素数１〜５のアルキルは、直鎖状または分岐鎖状のいずれでもよい。
また、上記のスチリルを有するラジカル重合性官能基の例には、以下の式（３）に示される基が含まれる。式（３）においてＹ2は、単結合または炭素数１〜１０のアルキレンを示し、好ましくは単結合または炭素数１〜６のアルキレンを示し、より好ましくは単結合または炭素数１あるいは２のアルキレンを示し、特に好ましくは単結合または炭素数２のアルキレン（エチレン）を示す。またビニルは、ベンゼン環のいずれかの炭素に結合しており、好ましくはＹ2に対してパラ位の炭素に結合している。
【化５】
0005315716.tif 000006
【００１３】
前記のフルオロシルセスキオキサンは、少なくとも１つのフルオロアルキル、フルオロ
アリールアルキル、又はフルオロアリールを有することを特徴とする。すなわち、シルセスキオキサン（Ｒ−ＳｉＯ1.5）nのＲの１つ以上、好ましくは前記の付加重合性官能基以外のＲがすべてフルオロアルキル、フルオロアリールアルキル及び／又はフルオロアリールである。
【００１４】
上記のフルオロアルキルは、直鎖状または分岐鎖状のいずれでもよい。このフルオロアルキルの炭素数は１〜２０であり、好ましくは３〜１４である。さらに、このフルオロアルキルの任意のメチレンが酸素で置き換えられていてもよい。ここでメチレンとは、-ＣＨ2-、-ＣＦＨ-または-ＣＦ2-を含む。つまり、「任意のメチレンが酸素で置き換えられてもよい」とは、-ＣＨ2-、-ＣＦＨ-または-ＣＦ2-が-Ｏ-で置き換えられてもよいことを意味する。ただし、フルオロアルキルにおいて、２つの酸素が結合（-Ｏ-Ｏ-）していることはない。すなわちフルオロアルキルはエーテル結合を有していてもよい。また、好ましいフルオロアルキルにおいては、Ｓｉに隣接するメチレンは酸素で置き換えられることはなく、Ｓｉとは反対側の末端はＣＦ3である。さらに、−ＣＨ2−または−ＣＦＨ−が酸素で置き換えられるよりは、−ＣＦ2−が酸素で置き換えられる方が好ましい。かかるフルオロアルキルの好ましい具体例には、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロドデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピルなどが含まれる。中でも、パーフルオロアルキルエチルが好ましく例示されるが、−ＣＨ2−ＣＨ2−を介してフルオロアルキルが結合した基であってもよいし、−ＣＨ2−を介してフルオロアルキルが結合した基であってもよい。
【００１５】
前記のフルオロアリールアルキルは、フッ素を含有するアリールを含むアルキルであって、その炭素数が７〜２０であるのが好ましく、さらに７〜１０がより好ましい。含まれるフッ素はアリール中の任意の１または２以上の水素が、フッ素またはトリフルオロメチルとして置き換えられたものが好ましい。アリール部分の例にはフェニル、ナフチルなどのほか、ヘテロアリールも含まれ、アルキル部分の例には、メチル、エチルおよびプロピルなどが含まれる。
また、前記のフルオロアリールは、アリール中の任意の１または２以上の水素が、フッ素またはトリフルオロメチルで置き換えられているものであり、その炭素数は６〜２０であることが好ましく、より好ましくは６である。かかるアリールの例にはフェニル、ナフチルなどのほか、ヘテロアリールも含まれる。具体的にはペンタフルオロフェニルなどのフルオロフェニルや、トリフルオロメチルフェニルが挙げられる。
フルオロシルセスキオキサンに含まれる前記のフルオロアルキル、フルオロアリールアルキル、またはフルオロアリールのうち、好ましい基はフルオロアルキルであり、より好ましくはパーフルオロアルキルエチルであり、さらに好ましくは３,３,３-トリフルオロプロピル、３,３,４,４,５,５,６,６,６-ノナフルオロヘキシルまたはトリデカフルオロ-１,１,２,２-テトラヒドロオクチルである。
【００１６】
前述の通り、好ましいフルオロシルセスキオキサンは、Ｔ8型の構造を有し、１つの付加重合性官能基を有し、かつ１つまたは２つ以上のフルオロアルキル、フルオロアリールアルキル及び／又はフルオロアリールを有し、以下の構造式（１）で表わされる。
【化６】
0005315716.tif 000007
【００１７】
上記の式（１）において、Ａ1は付加重合成官能基であり、前述のラジカル重合性官能基であることが好ましく、Ｒf1〜Ｒf7はそれぞれ独立して、前述のフルオロアルキル、フルオロアリールアルキル、またはフルオロアリールであることが好ましい。Ｒf1〜Ｒf7は、それぞれ相違する基であっても、すべて同一の基であってもよい。
式（１）におけるＲf1〜Ｒf7がそれぞれ独立して、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルを示すことが好ましく、Ｒf1〜Ｒf7がそれぞれ独立して、３,３,３-トリフルオロプロピル、３,３,４,４,５,５,６,６,６-ノナフルオロヘキシル、またはトリデカフルオロ-１,１,２,２-テトラヒドロオクチルを示すことがより好ましい。
【００１８】
構成単位Ｂの説明
＜親水性基を含む付加重合性単量体（β）＞
親水性基を含む付加重合性単量体としては、分子内に親水性基と付加重合性二重結合とを有する化合物であればよい。このような親水性基としては、ヒドロキシル、該ヒドロキシルの塩、カルボキシル、該カルボキシルの塩、スルホ、該スルホの塩、リン酸基、該リン酸基の塩、アミノ、該アミノの塩、アミド、四級アンモニウム塩、オキシアルキレンなどが挙げられる。
このような親水性基を含む付加重合性単量体としては、オキシアルキレン、またはアミドを含む、ビニル化合物、ビニリデン化合物、ビニレン化合物、さらには、アクリル酸誘導体またはスチレン誘導体が好ましく、ポリアルキレングリコールモノ（メタ）アクリレートのようなオキシアルキレン含有単量体、Ｎ−アルキル置換の（メタ）アクリルアミド単量体、またはＮ，Ｎ−ジアルキル置換の（メタ）アクリルアミド単量体が挙げられる。
オキシアルキレン含有単量体としては、ポリエチレングリコールモノ（メタ）アクリレート、ポリプロピレングリコールモノ（メタ）アクリレート、ポリ（エチレングリコール・プロピレングリコール）モノ（メタ）アクリレート、ポリ（エチレングリコール・テトラメチレングリコール）モノ（メタ）アクリレート、ポリ（プロピレングリコール・テトラメチレングリコール）モノ（メタ）アクリレート、メトキシポリエチレングリコールモノ（メタ）アクリレート、オクトキシポリエチレングリコールポリプロピレングリコールモノ（メタ）アクリレート、ラウロキシポリエチレングリコールモノ（メタ）アクリレート、ステアロキシポリエチレングリコールモノ（メタ）アクリレート、フェノキシポリエチレングリコールモノ（メタ）アクリレート、フェノキシポリエチレングリコールポリプロピレングリコールモノ（メタ）アクリレートなどの単量体が挙げられ、そのうち、末端の水酸基がアルキル、エステル、フェノキシなどで置き換えられた、メトキシポリエチレングリコールモノ（メタ）アクリレート、オクトキシポリエチレングリコールポリプロピ
レングリコールモノ（メタ）アクリレート、ラウロキシポリエチレングリコールモノ（メタ）アクリレート、ステアロキシポリエチレングリコールモノ（メタ）アクリレート、フェノキシポリエチレングリコールモノ（メタ）アクリレート、フェノキシポリエチレングリコールポリプロピレングリコールモノ（メタ）アクリレートがより好ましい。
また、Ｎ−アルキル置換の（メタ）アクリルアミド単量体、もしくはＮ，Ｎ−ジアルキル置換の（メタ）アクリルアミド単量体としては、Ｎ−メチル（メタ）アクリルアミド、Ｎ−ヒドロキシエチル（メタ）アクリルアミド、Ｎ，Ｎ−ジメチル（メタ）アクリルアミド、Ｎ，Ｎ−ジエチル（メタ）アクリルアミド、Ｎ−エチル−Ｎ−アミノエチル（メタ）アクリルアミド、Ｎ−（メタ）アクリロイルモルホリン、Ｎ−（メタ）アクリロイルピロリドンなどが挙げられる。
【００１９】
構成単位Ｃの説明
＜活性水素を有する基を含む付加重合性単量体（γ）＞
活性水素とは、有機化合物の分子内に存在している水素原子のうち、電気陰性度の値が炭素を上回る値である原子（例えば窒素原子、硫黄原子、酸素原子）と結合している水素のことである。このような活性水素を有する基としては、−ＯＨ、−ＳＨ、−ＣＯＯＨ、−ＮＨ、−ＮＨ2、−ＣＯＮＨ2、−ＮＨＣＯＮＨ−、−ＮＨＣＯＯ−、Ｎａ+[ＣＨ（ＣＯＯＣ2Ｈ5）]、−ＣＨ2ＮＯ2、−ＯＯＨ、−ＳｉＯＨ、−Ｂ（ＯＨ）2、−ＰＨ3などが挙げられ、特に、カルボキシル、アミノ、ヒドロキシルが好ましい。
活性水素を有する基を含む付加重合性単量体としては、分子内に活性水素を有する基と付加重合性二重結合とを有する化合物であればよく、活性水素を有する基を含む、ビニル化合物、ビニリデン化合物、ビニレン化合物のいずれでもよい。好ましくは、活性水素を有する基を含む、アクリル酸誘導体またはスチレン誘導体である。
このような活性水素を有する基を含む付加重合性単量体としては、特開平9-208681、特開2002-348344、および特開2006-158961に挙げられた単量体を挙げることができる。
具体的には以下のような単量体が挙げられる。
カルボキシル含有ビニルモノマーとしては、（メタ）アクリル酸、（無水）マレイン酸、マレイン酸モノアルキルエステル、フマル酸、フマル酸モノアルキルエステル、クロトン酸、イタコン酸、イタコン酸モノアルキルエステル、イタコン酸グリコールモノエーテル、シトラコン酸、シトラコン酸モノアルキルエステル、（メタ）アクリル酸ヘキサデカン及び桂皮酸などが挙げられる。
水酸基含有ビニルモノマーとしては、ヒドロキシル含有単官能ビニルモノマー及びヒドロキシル含有多官能ビニルモノマーなどが用いられる。ヒドロキシル含有単官能ビニルモノマーとしては、ビニルを一個有するビニルモノマーが用いられ、例えば、ヒドロキシスチレン、Ｎ−メチロール（メタ）アクリルアミド、ヒドロキシエチル（メタ）アクリレート、ヒドロキシプロピル（メタ）アクリレート、４−ヒドロキシブチル（メタ）アクリレート、ポリエチレングリコールモノ（メタ）アクリレート、ポリプロピレングリコールモノ（メタ）アクリレート、（メタ）アリルアルコール、クロチルアルコール、イソクロチルアルコール、１−ブテン−３−オール、２−ブテン−１−オール、２−ブテン−１，４−ジオール、プロパルギルアルコール、２−ヒドロキシエチルプロペニルエーテル（２−プロペノキシエタノール）、１６−ヒドロキシヘキサデカンメタアクリレート及び庶糖アリルエーテルなどが挙げられる。ヒドロキシル含有多官能ビニルモノマーとしては、ビニルを複数個有するビニルモノマーが用いられ、例えば、グリセリンジ（メタ）アクリレート、トリメチロールプロパンジ（メタ）アクリレート、ペンタエリルスリトールトリ（メタ）アクリレート、ジグリセリントリ（メタ）アクリレート、ソルビタントリ（メタ）アクリレート、ジペンタエリスリトールペンタ（メタ）アクリレート、テトラグリセリンペンタ（メタ）アクリレート、グリセリンジ（メタ）アリルエーテル、トリメチロールプロ
パンジ（メタ）アリルエーテル、ペンタエリルスリトールトリ（メタ）アリルエーテル、ジグリセリントリ（メタ）アリルエーテル、ソルビタントリ（メタ）アリルエーテル、ジペンタエリスリトールペンタ（メタ）アリルエーテル及びテトラグリセリンペンタ（メタ）アリルエーテルなどが挙げられる。
アミノ基含有ビニルモノマーとしては、アミノエチル（メタ）アクリレート、アミノイソプロピル（メタ）アクリレート、アミノブチル（メタ）アクリレート、アミノヘキシルメタクリレート、Ｎ−アミノエチル（メタ）アクリルアミド、（メタ）アリルアミン、クロチルアミン、アミノスチレン、メチルα−アセトアミノアクリレート、Ｎ−アリルフェニレンジアミン及び１６−メタアクリロイルヘキサデカンアミンなどが挙げられる。
なお、本発明における重合体の活性水素を有する基は、反応性バインダー樹脂と混合させて用いた場合に、樹脂と本発明の重合体とを架橋結合させる部位として利用される。架橋度を減らし、残基として活性水素を有する基を樹脂中に残した場合、その残基は形成された皮膜において親水性基として働かせることもできる。
【００２０】
構成単位Ｄの説明
＜付加重合性官能基を有するオルガノポリシロキサン（δ）＞
ポリジメチルシロキサンに代表されるオルガノポリシロキサン（以下シリコーンあるいはポリシロキサンと称することがある）は、両末端と片末端に重合性官能基をもつ２タイプがあり、両末端と片末端の官能基として、アミノ、水酸基、メタクリロキシ、カルボキシル、グリシジル、エポキシシクロヘキシル、オキセタニルなどの官能基が挙げられる。両末端のオルガノポリシロキサンは、有機ポリマー主鎖にシリコーン成分を導入することが可能であり、また、片末端のオルガノポリシロキサンは、有機ポリマー側鎖にシリコーン成分をグラフトさせることができる。このようにして得られるポリマーは、シリコーンとしての特異的な特長、たとえば、撥水性、離型性、滑り性、低摩擦性、抗血栓性、耐熱性、電気特性、可撓性、酸素透過性、耐放射線性を発現し、電子材料分野をはじめとし、化粧品や医療分野などに多用されている。
【００２１】
本発明の重合体の原料単量体である、付加重合性官能基を有するオルガノポリシロキサン（δ）は、好ましくは下記式（４）に示される分子構造を有する。
【化７】
0005315716.tif 000008
【００２２】
本発明に用いられるオルガノポリシロキサンは、上記式（４）において、ｎは１〜１，０００の整数であり；Ｒ2、Ｒ3、Ｒ4、Ｒ5およびＲ6は、それぞれ独立して水素、炭素数が１〜３０であり、任意の水素がフッ素で置き換えられてもよく、そして任意の−ＣＨ2−が−Ｏ−またはシクロアルキレンで置き換えられてもよいアルキル、置換もしくは非置換のアリール、および置換もしくは非置換のアリールと、任意の水素がフッ素で置き換えられてもよく任意の−ＣＨ2−が−Ｏ−またはシクロアルキレンで置き換えられてもよいアルキレンとで構成されるアリールアルキルであり；Ａ2は付加重合性官能基である。
【００２３】
さらに、本発明に用いられる付加重合性官能基を有するオルガノポリシロキサンは、上記式（４）におけるＲ2およびＲ3が、それぞれ独立して水素、フェニルまたは炭素数が１〜８で任意の水素がフッ素で置き換えられてもよいアルキルであり；
Ｒ4およびＲ5が、独立して炭素数が１〜２０であり任意の水素がフッ素で置き換えられてもよいアルキル、炭素数が６〜２０であり任意の水素がフッ素で置き換えられてもよいアリール、または炭素数が７〜２０であり任意の水素がフッ素で置き換えられてもよいアリールアルキルであり；
Ｒ6が、炭素数が１〜２０であり任意の水素がフッ素で置き換えられてもよいアルキル、炭素数が６〜２０であり任意の水素がフッ素で置き換えられてもよいアリール、または
炭素数が７〜２０であり任意の水素がフッ素で置き換えられてもよいアリールアルキルであることが好ましい。
【００２４】
さらに、本発明に用いられるオルガノポリシロキサンは、上記式（４）におけるＲ2およびＲ3は、それぞれ独立してメチル、フェニルまたは３，３，３−トリフルオロプロピルであり；Ｒ4およびＲ5は、それぞれ独立してメチルまたはフェニルであり；Ｒ6はメチル、エチル、プロピル、ブチル、イソブチル、フェニル、３,３,３-トリフルオロプロピル、３,３,４,４,４-ペンタフルオロブチル、３,３,４,４,５,５,６,６,６-ノナフルオロヘキシル、トリデカフルオロ-１,１,２,２-テトラヒドロオクチル、ヘプタデカフルオロ-１,１,２,２-テトラヒドロデシル、ヘンイコサフルオロ-１,１,２,２-テトラヒドロドデシル、ペンタコサフルオロ-１,１,２,２-テトラヒドロテトラデシル、（３-ヘプタフルオロイソプロポキシ）プロピル、ペンタフルオロフェニルプロピル、ペンタフルオロフェニル、またはα,α,α-トリフルオロメチルフェニルであることが好ましい。
【００２５】
さらに、本発明に用いられるオルガノポリシロキサンは、上記式（４）において、Ｒ2、Ｒ3、Ｒ4およびＲ5は、それぞれ同時にメチルであることが好ましい。また、上記式（４）においてＡ2がラジカル重合性官能基であることが好ましく、Ａ2が（メタ）アクリルまたはスチリルを含むことがより好ましく、Ａ2が、下記式（２）、（３）または（５）で示されるいずれかであることがさらに好ましい。
【化８】
0005315716.tif 000009
【００２６】
式（２）において、Ｙ1が炭素数２〜１０のアルキレンを示し、Ｒ1が水素、または炭素数１〜５のアルキル、または炭素数６〜１０のアリールであり、式（５）において、Ｒ7は水素、または炭素数１〜５のアルキル、または炭素数６〜１０のアリールであり、Ｘ1は炭素数が２〜２０のアルキレンであり、Ｙは−ＯＣＨ2ＣＨ2−、−ＯＣＨ（ＣＨ3）ＣＨ2−，または−ＯＣＨ2ＣＨ（ＣＨ3）−であり、ｐは０〜３の整数であり、式（３）において、Ｙ2が単結合または炭素数１〜１０のアルキレンを示す。ここで、炭素数１〜５のアルキルは、直鎖状または分岐鎖状のいずれでもよい。
【００２７】
本発明では、上記式（２）において、Ｙ1が炭素数２〜６のアルキレンを示し、Ｒ1が水素またはメチルを示し、式（５）において、Ｘ1は−ＣＨ2ＣＨ2ＣＨ2−を示し、Ｙは−ＯＣＨ2ＣＨ2−を示し、ｐは０または１を示し、Ｒ7が水素またはメチルを示し、式（３）においてＹ2が単結合または炭素数１あるいは２のアルキレンを示すことが好ましい。本発明で好ましく用いられるオルガノポリシロキサンの例には、チッソ株式会社製サイラプレーン（登録商標）  ＦＭ０７１１、チッソ株式会社製サイラプレーン（登録商標）  ＦＭ０７２１、チッソ株式会社製サイラプレーン（登録商標）  ＦＭ０７２５、チッソ株式会社製サイラプレーン（登録商標）  ＴＭ０７０１、チッソ株式会社製サイラプレーン（登録商標）  ＴＭ０７０１Ｔなどが含まれる。
【００２８】
構成単位Ｅおよび構成単位Ｅ’の説明
＜任意の付加重合性単量体（ε）、（ε’）＞
本発明の重合体においては、前記の付加重合性単量体（α）、（β）、（γ）もしくは（α）、（β）、（γ）、（δ）に加え、任意成分として樹脂との相溶性、レベリング性、共重合体中の活性水素を有する基の含有量などをコントロールするため、必要に応じて前記付加重合性単量体（α）、（β）、（γ）以外の付加重合性単量体（ε）もしくは（α）、（β）、（γ）、（δ）以外の付加重合性単量体（ε’）も任意の割合で併用することができる。
【００２９】
このような活性水素を有する基を有さない付加重合性単量体（ε）または（ε’）としては、例えば、１つの付加重合性二重結合を有し、活性水素を有する基を有さない（メタ）アクリル酸化合物及び１つの付加重合性二重結合を有し、活性水素を有する基を有さないスチレン化合物が挙げられる。
【００３０】
かかる（メタ）アクリル酸化合物の具体例には、メチル（メタ）アクリレート、エチル（メタ）アクリレート、ｎ−プロピル（メタ）アクリレート、イソプロピル（メタ）アクリレート、ブチル（メタ）アクリレート、イソブチル（メタ）アクリレート、ｔ−ブチル（メタ）アクリレート、ｎ−ペンチル（メタ）アクリレート、ｎ−ヘキシル（メタ）アクリレート、シクロヘキシル（メタ）アクリレート、ｎ−ヘプチル（メタ）アクリレート、ｎ−オクチル（メタ）アクリレート、２−エチルヘキシル（メタ）アクリレート、ノニル（メタ）アクリレート、デシル（メタ）アクリレート、ドデシル（メタ）アクリレート、ステアリル（メタ）アクリレートなどのアルキル（メタ）アクリレート；フェニル（メタ）アクリレート、トルイル（メタ）アクリレートなどのアリール（メタ）アクリレート；ベンジル（メタ）アクリレートなどのアリールアルキル（メタ）アクリレート；２-メトキシエチル（メタ）アクリレート、３-メトキシプロピル（メタ）アクリレート、３-メトキシブチル（メタ）アクリレートなどのアルコキシアルキル（メタ）アクリレート；（メタ）アクリル酸のエチレンオキサイド付加物；などが含まれる。
さらに、１つの付加重合性二重結合を有し、活性水素を有する基を有さない（メタ）アクリル酸化合物の例には、シルセスキオキサン骨格を有する（メタ）アクリル酸化合物が挙げられる。かかるシルセスキオキサン骨格を有する（メタ）アクリル酸化合物の具体例には、３-（３,５,７,９,１１,１３,１５-ヘプタエチルペンタシクロ［９．５．１．１3,9.１5,15．１7,13］オクタシロキサン-１-イル）プロピル（メタ）アクリレート、３-（３,５,７,９,１１,１３,１５-ヘプタイソブチル-ペンタシクロ［９．５．１．１3,9．１5,15．１7,13］オクタシロキサン-１-イル）プロピル（メタ）アクリレート、３-（３,５,７,９,１１,１３,１５-ヘプタイソオクチルペンタシクロ［９．５．１．１3,9．１5,15．１7,13］オクタシロキサン-１-イル）プロピル（メタ）アクリレート、３-（３,５,７,９,１１,１３,１５-ヘプタシクロペンチルペンタシクロ［９．５．１．１3,9．１5,15．１7,13］オクタシロキサン-１-イル）プロピル（メタ）アクリレート、３-（３,５,７,９,１１,１３,１５-ヘプタフェニルペンタシクロ［９．５．１．１3,9．１5,15．１7,13］オクタシロキサン-１-イル）プロピル（メタ）アクリレート、３-［（３,５,７,９,１１,１３,１５-ヘプタエチルペンタシクロ［９．５．１．１3,9．１5,15．１7,13］オクタシロキサン-１-イルオキシ）ジメチルシリル］プロピル（メタ）アクリレート、３-［（３,５,７,９,１１,１３,１５-ヘプタイソブチルペンタシクロ［９．５．１．１3,9．１5,15．１7,13］オクタシロキサン-１-イルオキシ）ジメチルシリル］プロピル（メタ）アクリレート、３-［（３,５,７,９,１１,１３,１５-ヘプタイソオクチルペンタシクロ［９．５．１．１3,9．１5,15．１7,13］オクタシロキサン-１-イルオキシ）ジメチルシリル］プロピル（メタ）アクリレート、３-［（３,５,７,９,１１,１３,１５-ヘプタシクロペンチルペンタシクロ［９．５．１．１3,9．１5,15．１7,13］オクタシロキサン-１-イルオキシ）ジメチルシリル］プロピル（メタ）アクリレート、３-［（３,５,７,９,１１,１３,１５-
ヘプタフェニルペンタシクロ［９．５．１．１3,9．１5,15．１7,13］オクタシロキサン-１-イルオキシ）ジメチルシリル］プロピル（メタ）アクリレートなどが含まれる。
【００３１】
上記の１つの付加重合性二重結合を有し、活性水素を有する基を有さないスチレン化合物の具体例には、スチレン、ビニルトルエン、α-メチルスチレン、ｐ-クロルスチレン；などが含まれる。
上記の１つの付加重合性二重結合を有し、活性水素を有する基を有さないスチレン化合物の例としては、さらに、シルセスキオキサンを含むスチレン化合物が含まれる。かかるシルセスキオキサンを含むスチレン誘導例には、１-（４-ビニルフェニル）-３,５,７,９,１１,１３,１５-ヘプタエチルペンタシクロ［９．５．１．１3,9．１5,15．１7,13］オクタシロキサン、１-（４-ビニルフェニル）-３,５,７,９,１１,１３,１５-ヘプタイソブチルペンタシクロ［９．５．１．１3,9．１5,15．１7,13］オクタシロキサン、１-（４-ビニルフェニル）-３,５,７,９,１１,１３,１５-ヘプタイソオクチルペンタシクロ［９．５．１．１3,9．１5,15．１7,13］オクタシロキサン、１-（４-ビニルフェニル）-３,５,７,９,１１,１３,１５-ヘプタシクロペンチルペンタシクロ［９．５．１．１3,9．１5,15．１7,13］オクタシロキサン、および１-（４-ビニルフェニル）-３,５,７,９,１１,１３,１５-ヘプタフェニルペンタシクロ［９．５．１．１3,9．１5,15．１7,13］オクタシロキサンなどの、４-ビニルフェニルを有するオクタシロキサン（Ｔ8型シルセスキオキサン）；および、３-（３,５,７,９,１１,１３,１５-ヘプタエチルペンタシクロ［９．５．１．１3,9．１5,15．１7,13］オクタシロキサン-１-イル）エチルスチレン、３-（３,５,７,９,１１,１３,１５-ヘプタイソブチルペンタシクロ［９．５．１．１3,9．１5,15．１7,13］オクタシロキサン-１-イル）エチルスチレン、３-（３,５,７,９,１１,１３,１５-ヘプタイソオクチルペンタシクロ［９．５．１．１3,9．１5,15．１7,13］オクタシロキサン-１-イル）エチルスチレン、３-（３,５,７,９,１１,１３,１５-ヘプタシクロペンチルペンタシクロ［９．５．１．１3,9．１5,15．１7,13］オクタオクタシロキサン-１-イル）エチルスチレン、３-（３,５,７,９,１１,１３,１５-ヘプタフェニルペンタシクロ［９．５．１．１3,9．１5,15．１7,13］オクタシロキサン-１-イル）エチルスチレン、３-（（３,５,７,９,１１,１３,１５-ヘプタエチルペンタシクロ［９．５．１．１3,9．１5,15．１7,13］オクタシロキサン-１-イルオキシ）ジメチルシリル）エチルスチレン、３-（（３,５,７,９,１１,１３,１５-ヘプタイソブチルペンタシクロ［９．５．１．１3,9．１5,15．１7,13］オクタシロキサン-１-イルオキシ）ジメチルシリル）エチルスチレン、３-（（３,５,７,９,１１,１３,１５-ヘプタイソオクチルペンタシクロ［９．５．１．１3,9．１5,15．１7,13］オクタシロキサン-１-イルオキシ）ジメチルシリル）エチルスチレン、３-（（３,５,７,９,１１,１３,１５-ヘプタシクロペンチルペンタシクロ［９．５．１．１3,9．１5,15．１7,13］オクタシロキサン-１-イルオキシ）ジメチルシリル）エチルスチレン、および３-（（３,５,７,９,１１,１３,１５-ヘプタフェニルペンタシクロ［９．５．１．１3,9．１5,15．１7,13］オクタシロキサン-１-イルオキシ）ジメチルシリル）エチルスチレンなどの、４-ビニルフェニルエチルを有するオクタシロキサン（Ｔ8型シルセスキオキサン）；などが含まれる。
【００３２】
付加重合性単量体（ε）、（ε’）の例には、二つの付加重合性二重結合を有する化合物も含まれる。
二つの付加重合性二重結合を有する化合物の例には、１,３-ブタンジオール=ジ（メタ）アクリレート、１,４-ブタンジオール=ジ（メタ）アクリレート、１,６-ヘキサンジオール=ジ（メタ）アクリレート、ポリエチレングリコール=ジ（メタ）アクリレート、ジエチレングリコール=ジ（メタ）アクリレート、ネオペンチルグリコール=ジ（メタ）アクリレート、トリエチレングリコール=ジ（メタ）アクリレート、トリプロピレングリコール=ジ（メタ）アクリレート、ヒドロキシピバリン酸エステルネオペンチルグリコール=ジ（メタ）アクリレート、トリメチロールプロパン=ジ（メタ）アクリレート、ビス〔（メタ）アクリロイルオキシエトキシ〕ビスフェノールＡ、ビス〔（メタ）アクリロイルオキシ
エトキシ〕テトラブロモビスフェノールＡ、ビス〔（メタ）アクロキシポリエトキシ〕ビスフェノールＡ、１,３-ビス（ヒドロキシエチル）５,５-ジメチルヒダントイン、３-メチルペンタンジオール=ジ（メタ）アクリレート、ヒドロキシピバリン酸エステルネオペンチルグリコール化合物のジ（メタ）アクリレートおよびビス〔（メタ）アクリロイルオキシプロピル〕テトラメチルジシロキサンなどのジ（メタ）アクリレート系単量体、ジビニルベンゼンが含まれる。
【００３３】
付加重合性単量体（ε）、（ε’）の例には、付加重合性二重結合を三つ以上有する化合物も含まれる。付加重合性二重結合を三つ以上有する化合物の例には、トリメチロールプロパン=トリ（メタ）アクリレート、ペンタエリスリトール=トリ（メタ）アクリレート、ペンタエリスリトール=テトラ（メタ）アクリレート、ジペンタエリスリトール=モノヒドロキシペンタ（メタ）アクリレート、トリス（２-ヒドロキシエチルイソシアネート）=トリ（メタ）アクリレート、トリス（ジエチレングリコール）トリメレート=トリ（メタ）アクリレート、３,７,１４-トリス［（（（メタ）アクリロイルオキシプロピル）ジメチルシロキシ）］-１,３,５,７,９,１１,１４-ヘプタエチルトリシクロ［７．３．３．１5,11］ヘプタシロキサン、３,７,１４-トリス［（（（メタ）アクリロイルオキシプロピル）ジメチルシロキシ）］-１,３,５,７,９,１１,１４-ヘプタイソブチルトリシクロ［７．３．３．１5,11］ヘプタシロキサン、３,７,１４-トリス［（（（メタ）アクリロイルオキシプロピル）ジメチルシロキシ）］-１,３,５,７,９,１１,１４-ヘプタイソオクチルトリシクロ［７．３．３．１5,11］ヘプタシロキサン、３,７,１４-トリス［（（（メタ）アクリロイルオキシプロピル）ジメチルシロキシ）］-１,３,５,７,９,１１,１４-ヘプタシクロペンチルトリシクロ［７．３．３．１5,11］ヘプタシロキサン、３,７,１４-トリス［（（（メタ）アクリロイルオキシプロピル）ジメチルシロキシ）］-１,３,５,７,９,１１,１４-ヘプタフェニルトリシクロ［７．３．３．１5,11］ヘプタシロキサン、オクタキス（３-（メタ）アクリロイルオキシプロピルジメチルシロキシ）オクタシルセスキオキサンおよびオクタキス（３-（メタ）アクリロイルオキシプロピル）オクタシルセスキオキサンが含まれる。
【００３４】
付加重合性単量体（ε）、（ε’）の例には、フッ素を含有する化合物も含まれる。フッ素を含有する化合物としては、分子内にフッ素原子を有する基と付加重合性二重結合とを有する化合物であればよく、フッ素原子を有するビニル化合物、ビニリデン化合物、ビニレン化合物のいずれでもよい。好ましくは、フッ素原子を有する、アクリル酸誘導体またはスチレン誘導体である。
【００３５】
フッ素原子を有する付加重合性単量体の代表例としては、例えばフルオロアルキル（メタ）アクリレート、フルオロスチレンおよび含フッ素ポリエーテル化合物を挙げることができる。
このようなフッ素原子を有する付加重合性単量体としては、特開平10-251352、特開2004-043671、特開2004-155847、特開2005-029743、特開2006-117742、特開2006-299016および特開2005-350560に開示された単量体を挙げることができる。
具体的には以下のような単量体が挙げられる。
フルオロアルキル（メタ）アクリレートとしては、例えば、２，２，２−トリフルオロエチル（メタ）アクリレート、２，２，３，３−テトラフルオロ−ｎ−プロピル（メタ）アクリレート、２，２，３，３−テトラフルオロ−ｔ−ペンチル（メタ）アクリレート、２，２，３，４，４，４−ヘキサフルオロブチル（メタ）アクリレート、２，２，３，４，４，４−ヘキサフルオロ−ｔ−ヘキシル（メタ）アクリレート、２，３，４，５，５，５−ヘキサフルオロ−２，４−ビス（トリフルオロメチル）ペンチル（メタ）アクリレート、２，２，３，３，４，４−ヘキサフルオロブチル（メタ）アクリレート、２，２，２，２′，２′，２′−ヘキサフルオロイソプロピル（メタ）アクリレート、２，２，３，３，４，４，４−ヘプタフルオロブチル（メタ）アクリレート、２，２，３，３，４，４
，５，５−オクタフルオロペンチル（メタ）アクリレート、２，２，３，３，４，４，５，５，５−ノナフルオロペンチル（メタ）アクリレート、２，２，３，３，４，４，５，５，６，６，７，７−ドデカフルオロヘプチル（メタ）アクリレート、３，３，４，４，５，５，６，６，７，７，８，８−ドデカフルオロオクチル（メタ）アクリレート、３，３，４，４，５，５，６，６，７，７，８，８，８−トリデカフルオロオクチル（メタ）アクリレート、２，２，３，３，４，４，５，５，６，６，７，７，７−トリデカフルオロヘプチル（メタ）アクリレート、３，３，４，４，５，５，６，６，７，７，８，８，９，９，１０，１０−ヘキサデカフルオロデシル（メタ）アクリレート、３，３，４，４，５，５，６，６，７，７，８，８，９，９，１０，１０，１０−ヘプタデカフルオロデシル（メタ）アクリレート、３，３，４，４，５，５，６，６，７，７，８，８，９，９，１０，１０，１１，１１−オクタデカフルオロウンデシル（メタ）アクリレート、３，３，４，４，５，５，６，６，７，７，８，８，９，９，１０，１０，１１，１１，１１−ノナデカフルオロウンデシル（メタ）アクリレート、３，３，４，４，５，５，６，６，７，７，８，８，９，９，１０，１０，１１，１１，１２，１２−エイコサフルオロドデシル（メタ）アクリレートなどが挙げられる。
フルオロスチレンとしては、例えば、ｐ−トリフルオロメチルスチレン、ｐ−ヘプタフルオロプロピルスチレン、ｐ−ペンタフルオロエチルスチレンなどのフルオロアルキルスチレンなどが挙げられる。
含フッ素ポリエーテル化合物の具体例としては、１Ｈ，１Ｈ−パーフルオロ−３，６−ジオキサヘプチル（メタ）アクリレート、１Ｈ，１Ｈ−パーフルオロ−３，６−ジオキサオクチル（メタ）アクリレート、１Ｈ，１Ｈ−パーフルオロ−３，６−ジオキサデカニル（メタ）アクリレート、１Ｈ，１Ｈ−パーフルオロ−３，６，９−トリオキサデカニル（メタ）アクリレート、１Ｈ，１Ｈ−パーフルオロ−３，６，９−トリオキサウンデカニル（メタ）アクリレート、１Ｈ，１Ｈ−パーフルオロ−３，６，９−トリオキサトリデカニル（メタ）アクリレート、１Ｈ，１Ｈ−パーフルオロ−３，６，９，１２−テトラオキサトリデカニル（メタ）アクリレート、１Ｈ，１Ｈ−パーフルオロ−３，６，９，１２−テトラオキサテトラデカニル（メタ）アクリレート、１Ｈ，１Ｈ−パーフルオロ−３，６，９，１２−テトラオキサヘキサデカニル（メタ）アクリレート、１Ｈ，１Ｈ−パーフルオロ−３，６，９，１２，１５−ペンタオキサヘキサデカニル（メタ）アクリレート、１Ｈ，１Ｈ−パーフルオロ−３，６，９，１２，１５−ペンタオキサヘプタデカニル（メタ）アクリレート、１Ｈ，１Ｈ−パーフルオロ−３，６，９，１２，１５−ペンタオキサノナデカニル（メタ）アクリレート、１Ｈ，１Ｈ−パーフルオロ−３，６，９，１２，１５，１８−ヘキサオキサイコサニル（メタ）アクリレート、１Ｈ，１Ｈ−パーフルオロ−３，６，９，１２，１５，１８−ヘキサオキサドコサニル（メタ）アクリレート、１Ｈ，１Ｈ−パーフルオロ−３，６，９，１２，１５，１８，２１−ヘプタオキサトリコサニル（メタ）アクリレート、１Ｈ，１Ｈ−パーフルオロ−３，６，９，１２，１５，１８，２１−ヘプタオキサペンタコサニル（メタ）アクリレート等を挙げることができる。
また、このようなフッ素原子を有する付加重合性単量体は、水酸基を有するフッ素化合物と、付加重合性官能基を有する酸ハロゲン化物と反応させて合成することもできる。
このような水酸基を有するフッ素化合物としては、（ＨＯ）Ｃ（ＣＦ3）2ＣＨ3、（ＨＯ）Ｃ（ＣＦ3）2ＣＨ2ＣＨ3、（ＨＯ）Ｃ（ＣＦ3）2ＣＨ2Ｏ−ＣＨ2−を有する化合物、（ＨＯ）Ｃ（ＣＦ3）2ＣＨ2ＣＨ2Ｏ−ＣＨ3などが挙げられる。
また、Exfluor Research Corporationより市販されており、購入して使用することもできる。
また、前記の水酸基を有するフッ素化合物は、合成して使用することもでき、特開平10-147639に合成方法が記載されている。
【００３６】
付加重合性単量体（ε）、（ε’）には、環状エーテルを含む一価の官能基を有する化合物も含まれる。具体例としては、グリシジル（メタ）アクリレートなどのエポキシ含有（メタ）アクリレート；３，４−エポキシシクロヘキシルメチル（メタ）アクリレートな
どの脂環式エポキシ含有（メタ）アクリレート；３−エチル−３−（メタ）アクリロイルオキシメチルオキセタンなどのオキセタニル含有（メタ）アクリレート；４−（メタ）アクリロイルオキシメチル−２−メチル−２−エチル−１，３−ジオキソランなどのジオキソラン含有（メタ）アクリレート；などが挙げられる。
なお、上記付加重合性単量体（ε）、（ε’）は１種類を単独で用いてもよく、複数種を組み合わせて用いてもよい。複数種を組み合わせて用いる場合には、目的とする重合体の特定に応じて各種の組成比を適宜調整して用いることができる。
【００３７】
＜本発明の重合体＞
本発明の重合体は、分子内に一つの付加重合性官能基を有するフルオロシルセスキオキサン（α）由来の構成単位（構成単位Ａ）と、親水性基を含む付加重合性単量体（β）由来の構成単位（構成単位Ｂ）と、活性水素を有する基を含む付加重合性単量体（γ）由来の構成単位（構成単位Ｃ）とを必須成分とする付加共重合体、もしくは、分子内に一つの付加重合性官能基を有するフルオロシルセスキオキサン（α）由来の構成単位（構成単位Ａ）と、親水性基を含む付加重合性単量体（β）由来の構成単位（構成単位Ｂ）と、活性水素を有する基を含む付加重合性単量体（γ）由来の構成単位（構成単位Ｃ）と、付加重合性官能基を有するオルガノポリシロキサン（δ）由来の構成単位（構成単位Ｄ）を必須成分とする付加共重合体であり、ブロック共重合などの定序性共重合体であっても、ランダム共重合体であってもよいが、好ましくはランダム共重合体である。また、本発明の重合体は架橋構造を有していても、グラフト共重合体であってもよい。
【００３８】
本発明の重合体が、構成単位Ａと構成単位Ｂ及び構成単位Ｃで構成される場合、本発明の重合体における、構成単位Ａと構成単位Ｂ及び構成単位Ｃのモル比率は任意であり、（ａ）：（ｂ）＝約０．００１：９９．９９９〜約９９．９９９：０．００１、（ｂ）：（ｃ）＝約０．００１：９９．９９９〜約９９．９９９：０．００１、（ａ）：（ｃ）＝約０．００１：９９．９９９〜約９９．９９９：０．００１であればよい。
また、本発明の重合体が、構成単位Ａと構成単位Ｂと構成単位Ｃ及び構成単位Ｄで構成される場合、本発明の重合体における、構成単位Ａと構成単位Ｂと構成単位Ｃ及び構成単位Ｄのモル比率は任意であり、（ａ）：（ｂ）＝約０．００１：９９．９９９〜約９９．９９９：０．００１、（ａ）：（ｃ）＝約０．００１：９９．９９９〜約９９．９９９：０．００１、（ａ）：（ｄ）＝約０．００１：９９．９９９〜約９９．９９９：０．００１、（ｂ）：（ｃ）＝約０．００１：９９．９９９〜約９９．９９９：０．００１、（ｂ）：（ｄ）＝約０．００１：９９．９９９〜約９９．９９９：０．００１、（ｃ）：（ｄ）＝約０．００１：９９．９９９〜約９９．９９９：０．００１であればよい。
本発明の重合体に含まれる構成単位Ｃの割合は特に制限されず、本発明の重合体は、塗布剤として使用される際に配合するバインダー樹脂との結合性を図る上で、バインダー樹脂単量体との好ましい反応性が得られる程度に、活性水素を有する基を含んでいればよい。
後述するように、本発明の共重合体を表面改質剤として用いる場合には、本発明の重合体が、構成単位Ａと構成単位Ｂ及び構成単位Ｃで構成される場合、（ａ）：（ｂ）＝約１：９９〜約９９：１、（ｂ）：（ｃ）＝約１：９９〜約９９：１、（ａ）：（ｃ）＝約１：９９〜約９９：１であることが好ましい。また、本発明の重合体が、構成単位Ａと構成単位Ｂと構成単位Ｃ及び構成単位Ｄで構成される場合、（ａ）：（ｂ）＝約１：９９〜約９９：１、（ａ）：（ｃ）＝約１：９９〜約９９：１、（ａ）：（ｄ）＝約１：９９〜約９９：１、（ｂ）：（ｃ）＝約１：９９〜約９９：１、（ｂ）：（ｄ）＝約１：９９〜約９９：１、（ｃ）：（ｄ）＝約１：９９〜約９９：１であることが好ましい。
なお、本発明の重合体が任意の構成単位Ｅまたは構成単位Ｅ’をさらに含む場合も、本発明の重合体に含まれる構成単位Ａ、構成単位Ｂ及び構成単位Ｃもしくは構成単位Ａ、構成単位Ｂ、構成単位Ｃ及び構成単位Ｄの上記モル比率は同様である。
【００３９】
本発明の重合体の重量平均分子量は、構成単位Ｄの含有率などによって異なるが、目安として約１０００〜１００万である。一方、本発明の重合体の分子量分布（Ｍｗ／Ｍｎ）は、目安として約１．０１〜２．５程度である。
【００４０】
分子内に一つの付加重合性官能基を有するフルオロシルセスキオキサン（α）、親水性基を含む付加重合性単量体（β）、活性水素を有する基を有する付加重合性単量体（γ）、または必要に応じて用いることのできる任意の付加重合性単量体（ε）として複数種の単量体を用いる場合、もしくは分子内に一つの付加重合性官能基を有するフルオロシルセスキオキサン（α）、親水性基を含む付加重合性単量体（β）、活性水素を有する基を有する付加重合性単量体（γ）、付加重合性官能基を有するオルガノポリシロキサン（δ）または必要に応じて用いることのできる任意の付加重合性単量体（ε’）として複数種の単量体を用いる場合は、各々の単量体の比率は、目的とする共重合体の特性に応じて適宜決定すればよい。そして簡便性と汎用性に鑑みると、ラジカル共重合が好ましい。
【００４１】
付加重合は、重合開始剤を用いて行うことができる。
用いられる重合開始剤の例には、２,２'-アゾビスイソブチロニトリル、２,２'-アゾビス（２,４-ジメチルバレロニトリル）、２,２'-アゾビス（２-ブチロニトリル）、ジメチル-２,２'-アゾビスイソブチレート、１,１'-アゾビス（シクロヘキサン-１-カルボニトリル）などのアゾ化合物；ベンゾイルパーオキサイド、ラウリルパーオキサイド、オクタノイルパーオキサイド、アセチルパーオキサイド、ジ-ｔ-ブチルパーオキサイド、ｔ-ブチルクミルパーオキサイド、ジクミルパーオキサイド、ｔ-ブチルパーオキシアセテート、ｔ-ブチルパーオキシベンゾエート、ｔ-ブチルパーオキシネオデカノエートなどの過酸化物；およびテトラエチルチウラムジスルフィドなどのジチオカルバメート；などのラジカル重合開始剤が含まれる。
【００４２】
さらに重合反応の例には、リビングラジカル重合、および活性エネルギー線重合などが含まれる。
リビングラジカル重合は、原子移動ラジカル重合；可逆的付加開裂連鎖移動；ヨウ素移動重合；イニファータ重合に代表され、以下の引用文献Ａ〜Ｃに記載されている重合開始剤を用いて行うことができる。
・引用文献Ａ：  蒲池幹治、遠藤剛監修、ラジカル重合ハンドブック、１９９９年８月１０日発行、エヌティーエス発行）。
・引用文献Ｂ：  HANDBOOK OF RADICAL POLYMERIZATION, K. Matyjaszewski, T. P. Davis, Eds., John Wiley and Sons, Canada 2002
・引用文献Ｃ：  特開2005-105265
活性エネルギー線重合は、引用文献Ｄに記載の化合物を活性エネルギー線重合開始剤として用いて行うことができる。
・引用文献Ｄ：  フォトポリマー懇話会編、感光材料リストブック、１９９６年３月３１日、ぶんしん出版発行）。
【００４３】
本発明において、活性エネルギー線とは、活性種を発生する化合物を分解して活性種を発生させることのできるエネルギー線をいう。このような活性エネルギー線としては、可視光、紫外線、赤外線、Ｘ線、α線、β線、γ線、電子線などの光エネルギー線が挙げられる。
用いられる活性エネルギー線重合開始剤の具体例としては、紫外線や可視光線の照射によりラジカルを発生する化合物であれば特に限定しない。活性エネルギー線重合開始剤として用いられる化合物としては、ベンゾフェノン、ミヒラーズケトン、４,４′-ビス（ジエチルアミノ）ベンゾフェノン、キサントン、チオキサントン、イソプロピルキサントン、２,４-ジエチルチオキサントン、２-エチルアントラキノン、アセトフェノン、２-ヒドロキシ-２-メチルプロピオフェノン、２-ヒドロキシ-２-メチル-４′-イソプロピルプロ
ピオフェノン、１-ヒドロキシシクロヘキシルフェニルケトン、イソプロピルベンゾインエーテル、イソブチルベンゾインエーテル、２,２-ジエトキシアセトフェノン、２,２-ジメトキシ-２-フェニルアセトフェノン、カンファーキノン、ベンズアントロン、２-メチル-１-［４-（メチルチオ）フェニル］-２-モルホリノプロパン-１-オン、２-ベンジル-２-ジメチルアミノ-１-（４-モルホリノフェニル）-ブタノン-１,４-ジメチルアミノ安息香酸エチル、４-ジメチルアミノ安息香酸イソアミル、４,４′-ジ（ｔ-ブチルペルオキシカルボニル）ベンゾフェノン、３,４,４′-トリ（ｔ-ブチルペルオキシカルボニル）ベンゾフェノン、２,４,６-トリメチルベンゾイルジフェニルフォスフィンオキサイド、２-（４′-メトキシスチリル）-４,６-ビス（トリクロロメチル）-ｓ-トリアジン、２-（３′,４′-ジメトキシスチリル）-４,６-ビス（トリクロロメチル）-ｓ-トリアジン、２-（２′,４′-ジメトキシスチリル）-４,６-ビス（トリクロロメチル）-ｓ-トリアジン、２-（２′-メトキシスチリル）-４,６-ビス（トリクロロメチル）-ｓ-トリアジン、２-（４′-ペンチルオキシスチリル）-４,６-ビス（トリクロロメチル）-ｓ-トリアジン、４-［ｐ-Ｎ,Ｎ-ジ（エトキシカルボニルメチル）］-２,６-ジ（トリクロロメチル）-ｓ-トリアジン、１,３-ビス（トリクロロメチル）-５-（２′-クロロフェニル）-ｓ-トリアジン、１,３-ビス（トリクロロメチル）-５-（４′-メトキシフェニル）-ｓ-トリアジン、２-（ｐ-ジメチルアミノスチリル）ベンズオキサゾール、２-（ｐ-ジメチルアミノスチリル）ベンズチアゾール、２-メルカプトベンゾチアゾール、３,３′-カルボニルビス（７-ジエチルアミノクマリン）、２-（ｏ-クロロフェニル）-４,４′,５,５′-テトラフェニル-１,２′-ビイミダゾール、２,２′-ビス（２-クロロフェニル）-４,４′,５,５′-テトラキス（４-エトキシカルボニルフェニル）-１,２′-ビイミダゾール、２,２′-ビス（２,４-ジクロロフェニル）-４,４′,５,５′-テトラフェニル-１,２′-ビイミダゾール、２,２′-ビス（２,４-ジブロモフェニル）-４,４′,５,５′-テトラフェニル-１,２′-ビイミダゾール、２,２′-ビス（２,４,６-トリクロロフェニル）-４,４′,５,５′-テトラフェニル-１,２′-ビイミダゾール、３-（２-メチル-２-ジメチルアミノプロピオニル）カルバゾール、３,６-ビス（２-メチル-２-モルホリノプロピオニル）-９-ｎ-ドデシルカルバゾール、１-ヒドロキシシクロヘキシルフェニルケトン、ビス（η5-２,４-シクロペンタジエン-１-イル）-ビス（２,６-ジフルオロ-３-（１Ｈ-ピロール-１-イル）-フェニル）チタニウムなどである。これらの化合物は単独で使用してもよく、２つ以上を混合して使用することも有効である。３,３′,４,４′-テトラ（ｔ-ブチルペルオキシカルボニル）ベンゾフェノン、３,３′,４,４′-テトラ（ｔ-ヘキシルペルオキシカルボニル）ベンゾフェノン、３,３′-ジ（メトキシカルボニル）-４,４′-ジ（ｔ-ブチルペルオキシカルボニル）ベンゾフェノン、３,４′-ジ（メトキシカルボニル）-４,３′-ジ（ｔ-ブチルペルオキシカルボニル）ベンゾフェノン、４,４′-ジ（メトキシカルボニル）-３,３′-ジ（ｔ-ブチルペルオキシカルボニル）ベンゾフェノンなどが好ましい。
上記の付加重合において用いられる重合開始剤の量は、単量体の総モル数に対して約０．０１〜１０ｍｏｌ％とすればよい。
【００４４】
また前記付加重合において、連鎖移動剤を用いてもよい。連鎖移動剤を用いることで、分子量を適切に制御することができる。連鎖移動剤の例には、チオ-β-ナフトール、チオフェノール、ブチルメルカプタン、エチルチオグリコレート、メルカプトエタノール、メルカプト酢酸、イソプロピルメルカプタン、ｔ-ブチルメルカプタン、ドデカンチオール、チオリンゴ酸、ペンタエリスリトールテトラ（３-メルカプトプロピオネート）、ペンタエリスリトールテトラ（３-メルカプトアセテート）などのメルカプタン類；ジフェニルジサルファイド、ジエチルジチオグリコレート、ジエチルジサルファイドなどのジサルファイド類；などのほか、トルエン、メチルイソブチレート、四塩化炭素、イソプロピルベンゼン、ジエチルケトン、クロロホルム、エチルベンゼン、塩化ブチル、ｓ-ブチルアルコール、メチルエチルケトン、メチルイソブチルケトン、塩化プロピレン、メチルクロロホルム、ｔ-ブチルベンゼン、ブチルアルコール、イソブチルアルコール、酢酸、酢酸エチル、アセトン、ジオキサン、四塩化エタン、クロロベンゼン、メチルシクロヘキサン
、ｔ−ブチルアルコール、ベンゼンなどが含まれる。特にメルカプト酢酸は、重合体の分子量を下げて、分子量分布を均一にさせ得る。
連鎖移動剤は単独でも、または２種以上を混合しても使用することができる。
【００４５】
本発明の重合体の具体的な製造方法は、通常の付加重合体の製造方法と同様にすればよく、例えば、溶液重合法、乳化重合法、懸濁重合法、塊状重合法、塊状−懸濁重合法、分散重合法、ソープフリー乳化重合法、シード乳化重合法、マイクロエマルション重合法、ミニエマルション重合法、超臨界ＣＯ2を用いた重合法を用いることができる。
溶液重合法による場合には、適切な溶媒中に、分子内に一つの付加重合性官能基を有するフルオロシルセスキオキサン（α）、親水性基を含む付加重合性単量体（β）、および活性水素を有する基を含む付加重合性単量体（γ）と、必要に応じて用いることのできる任意の付加重合性単量体（ε）と、もしくは、分子内に一つの付加重合性官能基を有するフルオロシルセスキオキサン（α）、親水性基を含む付加重合性単量体（β）、活性水素を有する基を含む付加重合性単量体（γ）、および付加重合性官能基を有するオルガノポリシロキサン（δ）と、必要に応じて用いることのできる任意の付加重合性単量体（ε’）と、さらに重合開始剤、および連鎖移動剤などを溶解して、加熱または活性エネルギー線を照射して付加重合反応させればよい。
【００４６】
上記の重合反応に用いられる溶媒の例には、炭化水素系溶媒（ベンゼン、トルエンなど）、エーテル系溶媒（ジエチルエーテル、テトラヒドロフラン、ジフェニルエーテル、アニソール、ジメトキシベンゼンなど）、ハロゲン化炭化水素系溶媒（塩化メチレン、クロロホルム、クロロベンゼンなど）、ケトン系溶媒（アセトン、メチルエチルケトン、メチルイソブチルケトンなど）、アルコール系溶媒（メタノール、エタノール、プロパノール、イソプロパノール、ブチルアルコール、ｔ-ブチルアルコールなど）、ニトリル系溶媒（アセトニトリル、プロピオニトリル、ベンゾニトリルなど）、エステル系溶媒（酢酸エチル、酢酸ブチルなど）、カーボネート系溶媒（エチレンカーボネート、プロピレンカーボネートなど）、アミド系溶媒（Ｎ，Ｎ−ジメチルホルムアミド、Ｎ，Ｎ−ジメチルアセトアミド）、ハイドロクロロフルオロカーボン系溶媒（ＨＣＦＣ−１４１ｂ、ＨＣＦＣ−２２５）、ハイドロフルオロカーボン（ＨＦＣｓ）系溶媒（炭素数２〜４、５および６以上のＨＦＣｓ）、パーフルオロカーボン系溶媒（パーフルオロペンタン、パーフルオロヘキサン）、脂環式ハイドロフルオロカーボン系溶媒（フルオロシクロペンタン、フルオロシクロブタン）、酸素含有フッ素系溶媒（フルオロエーテル、フルオロポリエーテル、フルオロケトン、フルオロアルコール）、芳香族系フッ素溶媒（α,α,α-トリフルオロトルエン、ヘキサフルオロベンゼン）、水が含まれる。これらを単独で使用してもよく、二種以上を併用してもよい。
用いられる溶媒の量は、単量体濃度を約１０〜８０重量％とする量であればよい。
【００４７】
反応温度は特に制限されず、目安として約０〜２００℃であればよく、室温〜約１５０℃が好ましい。重合反応は、単量体の種類や、溶媒の種類に応じて、減圧、常圧または加圧下で行うことができる。
重合反応は、窒素、アルゴンなどの不活性ガス雰囲気下で行われることが好ましい。発生したラジカルが酸素と接触して失活し、重合速度が低下するのを抑制し、分子量が適切に制御された重合体を得るためである。さらに重合反応は、減圧下で溶存酸素を除去された重合系内で行われることが好ましい（減圧下で溶存酸素を除去した後、そのまま減圧下において重合反応を行ってもよい）。
【００４８】
溶液中に得られた重合体は、常法により精製または単離されてもよく、その溶液のまま塗膜形成などに用いられてもよい。
本発明の重合体を精製する場合は、再沈殿操作による精製法が好ましい。この精製法は次のように行われる。まず、重合体および未反応の単量体を含む重合反応液に、重合体は
溶解しないけれども未反応の単量体は溶解するような溶剤、いわゆる沈殿剤をこの溶液に加えて重合体のみを沈殿させる。沈殿剤の好ましい使用量は、前記の重合反応液の重量に基づいて２０〜５０倍である。
好ましい沈殿剤は、重合時に用いる溶剤と相溶し、重合体を全く溶解せず、未反応の単量体のみを溶解し、沸点も比較的低い溶剤である。好ましい沈殿剤の例は低級アルコール類および脂肪族炭化水素である。特に好ましい沈殿剤はメタノール、エタノール、２−プロパノール、ヘキサン、およびヘプタンである。これらは単独で使用しても、２種類以上を混合して使用してもよい。また、混合して使用する場合は、日本アルコール販売株式会社より、変性アルコールとして市販されているソルミックスＡＰ−１、Ａ−１１などを購入して使用してもよい。そして、未反応単量体の除去効率をさらに上げるためには、再沈殿操作の繰り返し回数を多くすればよい。この方法により、重合体のみを貧溶剤中で析出させることが可能であり、濾過操作によって容易に未反応単量体と重合体とを分離することができる。
【００４９】
＜重合体の用途＞
本発明の重合体は任意の用途に用いられるが、必要に応じて、本発明の重合体以外の活性水素を有する基を含む重合体を併用し、必要に応じて他の樹脂 （以下、バインダー樹脂）、または樹脂単量体（以下、バインダー樹脂単量体）とを組み合わせ、必要に応じては各種の溶媒に溶解または分散させて表面改質剤（いわゆるコーティング剤）として使用することができる。
「本発明の重合体以外の活性水素を有する基を含む重合体」は、本発明の重合体の説明において記載した構成単位Ｃに加えて、任意成分として、アルキルを含む付加重合性単量体に由来する構成単位を含有してもよい。ここで、アルキルの任意の水素がフッ素で置き換えられてもよく、そして任意の−ＣＨ2−が−Ｏ−またはシクロアルキレンで置き換えられてもよい。
また、「本発明の重合体以外の活性水素を有する基を含む重合体」は、任意成分として、置換もしくは非置換のアリールを含む付加重合性単量体に由来する構成単位、あるいは、置換もしくは非置換のアリールと、任意の水素がフッ素で置き換えられてもよく任意の−ＣＨ2−が−Ｏ−またはシクロアルキレンで置き換えられてもよいアルキレンとで構成されるアリールアルキルを含む付加重合性単量体に由来する構成単位を含有してもよい。
また、「本発明の重合体以外の活性水素を有する基を含む重合体」は、シルセスキオキサン骨格を有する構成単位を任意成分として含有してもよい。
さらに具体的には、「本発明の重合体以外の活性水素を有する基を含む重合体」は、本発明の重合体の説明において記載した構成単位Ａや構成単位Ｅや構成単位Ｅ’を任意成分として含有してもよい。
【００５０】
プラスチックス、ガラス、金属などの基材表面に皮膜を形成させ、クリーニング性、両親媒性、離型性、防汚性などの機能を発現させるためには、１）本発明の重合体を単独で用いてもよく、２）上記「本発明の重合体以外の活性水素を有する基を含む重合体」を併用して用いてもよく、３）バインダー樹脂およびバインダー樹脂単量体と組み合わせて使用してもよい。基材表面にこれらの機能を発現させるためには、基材と密着させることが重要であり、該重合体を基材とより固定化するためには、バインダー樹脂と組み合わせて使用することが好ましく、さらに、４）該重合体と反応しうる官能基を有するバインダー樹脂 （以下、反応性バインダー樹脂）、当該重合体および反応性バインダー樹脂とを反応により架橋させる成分を選択することで、バインダー樹脂を介して当該重合体を基材とをより強固に固定化することができる。また、耐熱性、耐光性、耐擦傷性、耐摩耗性などの特性が必要とする用途の場合は、これらの特性を有するバインダー樹脂を選択することにより、その樹脂本来の特性を損なうことなく、表面を改質することができる。
前記の通り、本発明の重合体は、前記１）のように単独で表面改質剤として用いてもよいが、前記２）のように「本発明の重合体以外の活性水素を有する基を含む重合体」を併
用して表面改質剤として用いてもよく、前記３）のように他のバインダー樹脂と混合させて表面改質剤として用いてもよく、前記４）のように本発明の重合体に対して反応し得るバインダー樹脂単量体（以下、反応性バインダー樹脂単量体ともいう）と混合させて表面改質剤として用いてもよい。
【００５１】
前記１）のように、本発明の重合体を単独で用いると、基板表面を直接改質することができる。このような場合は、本発明の重合体に含まれる活性水素の水素結合力が働き、基板への密着性を高める効果が得られる。
前記２）のように、「本発明の重合体以外の活性水素を有する基を含む重合体」を併用させた場合、例えば、疎水性基を持った重合体を適宜加えることで本発明の重合体で示す親水・撥油機能を任意にコントロールすることができ、防汚、クリーニング機能をさらに向上させることが可能となる。
前記３）のように、本発明の重合体を他のバインダー樹脂と混合させて用いると、その樹脂本来の特性（力学物性、表面・界面特性、相溶性など）を改質することができる。
バインダー樹脂は、熱可塑性樹脂、熱硬化性樹脂のいずれでもよく、複数の種類の樹脂であってもよい。
バインダー樹脂の例には、ポリエチレン、ポリプロピレン、ポリ塩化ビニル、ポリ塩化ビニリデン、ポリスチレン、アクリロニトリル−スチレン樹脂、アクリロニトリル−ブタジエン−スチレン樹脂、ポリ（メタ）アクリレート樹脂、超高分子量ポリエチレン、ポリ-４-メチルペンテン、シンジオタクチックポリスチレン、ポリアミド（ナイロン６：デュポン社商品名、ナイロン６，６：デュポン社商品名、ナイロン６，１０：デュポン社商品名、ナイロン６，Ｔ：デュポン社商品名、ナイロンＭＸＤ６：デュポン社商品名など）、ポリエステル（ポリエチレンテレフタレート、ポリブチレンテレフタレート、ポリエチレン２，６−ナフタレンジカルボキシラート、など）、ポリアセタール、ポリカーボネート、ポリフェニレンオキサイド、フッ素樹脂（ポリテトラフロロエチレン、ポリフッ化ビニリデン、など）、ポリフェニレンスルフィド、ポリスルホン、ポリエーテルスルホン、ポリエーテルエーテルケトン、ポリアリラート（Ｕポリマー：ユニチカ(株)商品名、ベクトラ：ポリプラスチックス(株)商品名、など）、ポリイミド（カプトン：東レ（株）商品名、ＡＵＲＵＭ：三井化学（株）商品名、など）、ポリエーテルイミド、ポリアミドイミド、フェノール樹脂、アルキド樹脂、メラミン樹脂、エポキシ樹脂、尿素樹脂、ビスマレイミド樹脂、ポリエステルウレタン樹脂、ポリエーテルウレタン樹脂およびシリコーン樹脂などが含まれる。
これらの樹脂を単独で用いてもよいし、複数の樹脂を組み合わせて用いてもよい。
【００５２】
また前記４）のように、本発明の重合体を、反応性バインダー樹脂単量体と混合させて用いてもよい。特に、活性水素を有する基を有する本発明の重合体と、反応性バインダー樹脂単量体とを混合させて用いると、硬化により得られる樹脂と本発明の重合体が架橋結合され、その結果、力学物性、表面・界面特性、相溶性に優れた複合樹脂を得ることができる。
具体的には、活性水素を有する基を有する本発明の重合体と、反応性バインダー樹脂単量体と、さらに必要に応じて硬化反応開始剤を含む溶液を基板に塗布し、塗膜を乾燥および硬化させることで、バインダー樹脂との複合樹脂からなる皮膜（複合膜）を基板上に形成することができる。
なお、前記３）や前記４）のように、本発明の重合体とバインダー樹脂またはバインダー樹脂単量体とを併用する場合には、これらを含む溶液または分散液における本発明の重合体とバインダー樹脂またはバインダー樹脂単量体の重量比は０．０１：９９．９９〜８０：２０が好ましい。
【００５３】
反応性バインダー樹脂単量体は熱可塑性樹脂単量体、熱硬化性樹脂単量体のいずれであってもよいが、その好ましい例には、ウレタン樹脂を形成する単量体が含まれる。ウレタ
ン樹脂とは、組成中にウレタン結合を繰返し持つ化合物であり、イソシアネートを２個以上持ったポリイソシアネート化合物(O=C=N-R-N=C=O)と、水酸基を２個以上持ったポリオール化合物(HO-R'-OH)、ポリアミン(H2N-R"-NH2)、または水などの活性水素（-NH2,-NH,-CONH-など）を持った化合物などとの反応により得ることができる。従って、反応性バインダー樹脂単量体としては、以下に示すイソシアネートを複数個有する化合物を挙げることができる。
【００５４】
イソシアネートを複数個有する化合物としては、例えば、脂肪族ポリイソシアネート、脂環族ポリイソシアネート、芳香脂肪族ポリイソシアネート、芳香族ポリイソシアネートなどの低分子量ポリイソシアネート、プレポリマー、イソシアヌレート体、トリオン体、及びこれらのポリイソシアネートの誘導体や変性体を挙げることができる。
脂肪族ポリイソシアネートとしては、ジイソシアネート（例えば、トリメチレンジイソシアネート、１，２−プロピレンジイソシアネート、テトラメチレンジイソシアネート、１，２−ブチレンジイソシアネート、２，３−ブチレンジイソシアネート、１，３−ブチレンジイソシアネート、ヘキサメチレンジイソシアネート、ペンタメチレンジイソシアネート、２，４，４−又は２，２，４−トリメチルヘキサメチレンジイソシアネートなどのＣ2-16アルカンジイソシアネート、２，６−ジイソシアナトメチルカプロエートなど）、ポリイソシアネート（例えば、リジンエステルトリイソシアネート、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタンなどのＣ6-20アルカントリイソシアネートなど）などが挙げられる。
脂環族ポリイソシアネートとしては、ジイソシアネート（例えば、１，３−シクロペンタンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、４，４'−メチレンビス（シクロヘキシルイソシアネート）、メチル−２，４−シクロヘキサンジイソシアネート、メチル−２，６−シクロヘキサンジイソシアネート、１，３−又は１，４−ビス（イソシアナトメチル）シクロヘキサン（慣用名：水添キシリレンジイソシアネート）もしくはその混合物、ノルボルナンジイソシアネートなど）、ポリイソシアネート（例えば、１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２．２．１）ヘプタン、２−（３−イソシアナトプロピル）−２，６−ジ（イソシアナトメチル）−ビシクロ（２．２．１）ヘプタン、３−（３−イソシアナトプロピル）−２，５−ジ（イソシアナトメチル）−ビシクロ（２．２．１）ヘプタン、５−（２−イソシアナトエチル）−２−イソシアナトメチル−３−（３−イソシアナトプロピル）−ビシクロ（２．２．１）ヘプタン、６−（２−イソシアナトエチル）−２−イソシアナトメチル−３−（３−イソシアナトプロピル）−ビシクロ（２．２．１）ヘプタン、５−（２−イソシアナトエチル）−２−イソシアナトメチル−２−（３−イソシアナトプロピル）−ビシクロ（２．２．１）−ヘプタン、６−（２−イソシアナトエチル）−２−イソシアナトメチル−２−（３−イソシアナトプロピル）−ビシクロ（２．２．１）ヘプタンなどのトリイソシアネートなど）が挙げられる。
芳香脂肪族ポリイソシアネートとしては、ジイソシアネート（例えば、１，３−または１，４−キシリレンジイソシアネートもしくはその混合物、ω，ω'−ジイソシアナト−１，４−ジエチルベンゼン、１，３−または１，４−ビス（１−イソシアナト−１−メチルエチル）ベンゼン（慣用名：テトラメチルキシリレンジイソシアネート）もしくはその混合物など）、ポリイソシアネート（例えば、１，３，５−トリイソシアナトメチルベンゼンなどのトリイソシアネートなど）が挙げられる。
芳香族ポリイソシアネートとしては、ジイソシアネート（例えば、ｍ−フェニレンジイソシアネート、ｐ−フェニレンジイソシアネート、４，４'−ジフェニルメタンジイソシ
アネート、１，５−ナフタレンジイソシアネート、２，４'−または４，４'−ジフェニルメタンジイソシアネートもしくはその混合物、２，４−または２，６−トリレンジイソシアネートもしくはその混合物、４，４'−トルイジンジイソシアネート、４，４'−ジフェニルエーテルジイソシアネートなど）、ポリイソシアネート（例えば、トリフェニルメタン−４，４'，４''−トリイソシアネート、１，３，５−トリイソシアネートベンゼン、２，４，６−トリイソシアネートトルエンなどのトリイソシアネート、例えば、４，４'−ジフェニルメタン−２，２'，５，５'−テトライソシアネートなどのテトライソシアネートなど）が挙げられる。
ポリイソシアネートの誘導体としては、例えば、前記ポリイソシアネートのダイマー、トリマー（イソシアヌレート環含有ポリイソシアネート）、ビウレット、アロファネート、炭酸ガスと上記ポリイソシアネート単量体との反応により得られる２，４，６−オキサジアジントリオン環を有するポリイソシアネート、カルボジイミド、ウレットジオン、ポリメチレンポリフェニルポリイソシアネート（クルードＭＤＩ、ポリメリックＭＤＩ）およびクルードＴＤＩなどが挙げられる。
ポリイソシアネートの変性体としては、例えば、前記ポリイソシアネートやポリイソシアネートの誘導体と、後述する低分子量ポリオール又は低分子量ポリアミンとを、ポリイソシアネートのイソシアネートが、低分子量ポリオールのヒドロキシルまたは低分子量ポリアミンのアミノよりも過剰となる当量比で反応させることによって得られる、ポリオール変性体やポリアミン変性体などが挙げられる。
また、本発明に用いられる反応性バインダー樹脂単量体には、イソシアネートを有するウレタン樹脂も含まれる。このようなイソシアネートを有するウレタン樹脂としては、日本ポリウレタン工業(株)製のコロネートやミリオネート、三井化学ポリウレタン(株)のタケネート、ＭＴオレスターとして市販されており、それらを必要に応じて購入し使用してもよい。
これらは単独で用いることもできるし、２種以上を組み合わせて用いることもできる。
【００５５】
また、必要に応じてイソシアネートと反応し得る複数のヒドロキシルを有する化合物を混合させてもよい。このようなヒドロキシルを有する化合物としては、多価のアルコール類を挙げることができる。
多価のアルコール類としては、例えば、ポリエーテルポリオール、ポリエステルポリオール、ポリカーボネートポリオール、ポリブタジエンポリオール、水添ポリブタジエンポリオールなどが挙げられる。
具体的には、ポリエーテルポリオールとしては、ポリエチレングリコール、ポリプロピレングリコール、ポリ（エチレン／プロピレン）グリコール、ポリテトラメチレンエーテルグリコールなどを挙げることができる。
ポリエステルポリオールとしては、低分子量ジオールと二塩基酸の重縮合より得られる化合物と、低分子量ジオールを開始剤として二塩基酸の開環反応により得られる化合物とが挙げられる。低分子量ジオールとしては、エチレングリコール、ジエチレングリコール、トリエチレングリコール、プロピレングリコール、１，４−ブタンジオール、３−メチル−１，５−ペンタンジオール、１，６−ヘキサンジオール、ネオペンチルグリコールなどが挙げられる。前者の重縮合に使用される二塩基酸として、アジピン酸、アゼライン酸、セバチン酸、イソフタル酸、テレフタル酸などが挙げられる。また、後者の開環反応に使用される二塩基酸としては、ポリε−カプロラクトン、ポリβ−メチル−δ−バレロラクトンなどが挙げられる。
ポリカーボネートポリオールとしては、１，６−ヘキサンジオールポリカーボネートポリオール、３−メチル−１，５−ペンタンジオール系ポリカーボネートポリオール、炭素数４〜６の混合ジオール系ポリカーボネートポリオールなどが挙げられる。ポリブタジエンポリオールとしては、１，４−ポリブタジエンと１，２−ポリブタジエンからなるポリオールが挙げられる。水添ポリブタジエンポリオールとしては、ポリブタジエンポリオールを水素添加したパラフィン骨格を持ったものが挙げられる。
これらは単独で用いることもできるし、２種以上を組み合わせて用いることもできる。
本発明の重合体とイソシアネートを有する化合物の配合割合は任意でよいが、水酸基／イソシアネート当量が０．１〜１０であることが好ましい。
【００５６】
＜硬化方法＞
活性水素を有する基を含む本発明の重合体と反応性バインダー樹脂単量体との、ウレタン樹脂を形成する硬化反応を促進させる目的で、硬化反応開始剤としてウレタン化触媒を使用することができる。
ウレタン化触媒としては、有機金属系ウレタン化触媒と３級アミン系ウレタン化触媒を挙げることができる。
有機金属系ウレタン化触媒としては酢酸錫、オクチル酸錫、オレイン酸錫、ラウリン酸錫、ジブチル錫ジアセテート、ジブチル錫ジラウレート、ジブチル錫ジクロライド、オクタン酸鉛、ナフテン酸鉛、ナフテン酸ニッケル、ナフテン酸コバルトなどの有機金属系ウレタン化触媒を挙げることができる。
３級アミン系ウレタン化触媒としては、トリエチレンジアミン、Ｎ，Ｎ，Ｎ'，Ｎ'，Ｎ'−ペンタメチルジプロピレントリアミン、Ｎ，Ｎ，Ｎ'，Ｎ'，Ｎ'−ペンタメチルジエチレントリアミン、Ｎ，Ｎ，Ｎ'，Ｎ'−テトラメチルヘキサメチレンジアミン、ビス（ジメチルアミノエチル）エーテル、２−（Ｎ，Ｎジメチルアミノ）−エチル−３−（Ｎ，Ｎジメチルアミノ）プロピルエーテル、Ｎ，Ｎ'−ジメチルシクロヘキシルアミン、Ｎ，Ｎ−ジシクロヘキシルメチルアミン、メチレンビス（ジメチルシクロヘキシル）アミン、トリエチルアミン、Ｎ，Ｎ−ジメチルアセチルアミン、Ｎ，Ｎ−ジメチルドデシルアミン、Ｎ，Ｎ−ジメチルヘキサデシルアミン、Ｎ，Ｎ，Ｎ'，Ｎ'−テトラメチル−１，３−ブタンジアミン、Ｎ，Ｎ−ジメチルベンジルアミン、モルホリン、Ｎ−メチルモルホリン、Ｎ−エチルモルホリン、Ｎ−（２−ジメチルアミノエチル）モルホリン、４，４'−オキシジエチレンジモルホリン、Ｎ，Ｎ'−ジメチルピペラジン、Ｎ，Ｎ'−ジエチルピペラジン、Ｎ，−メチル−Ｎ'−ジメチルアミノエチルピペラジン、２，４，６−トリ（ジメチルアミノメチル）フェノール、テトラメチルグアニジン、３−ジメチルアミノ−Ｎ，Ｎ−ジメチルプロピオンアミド、Ｎ，Ｎ，Ｎ'，Ｎ'−テトラ（３−ジメチルアミノプロピル）メタンジアミン、Ｎ，Ｎ−ジメチルアミノエタノール、Ｎ，Ｎ，Ｎ'，Ｎ'−テトラメチル−１，３−ジアミノ−２−プロパノール、Ｎ，Ｎ，Ｎ'−トリメチルアミノエチルエタノールアミン、１，４−ビス（２−ヒドロキシプロピル）−２−メチルピペラジン、１−（２−ヒドロキシプロピル）イミダゾール、３，３−ジアミノ−Ｎ−メチルプロピルアミン、１，８−ジアゾビシクロ（５，４，０）−ウンデセン−７、Ｎ−メチル−Ｎ−ヒドロキシエチルピペラジンなどを挙げることができる。
これらは単独で用いることもできるし、２種以上を組み合わせて用いることもできる。触媒の使用量は樹脂組成物に対して任意の量を使用することができるが、好ましくは樹脂組成物の質量に基づいて０．０００１〜２０％、より好ましくは０．００１〜１０％である。
【００５７】
前述の通り、本発明の重合体は溶媒に溶解または分散させて、表面改質剤として用いることができる。表面改質剤に含まれる固形分（本発明の重合体や他の樹脂などを含む）の濃度は特に制限されないが、約０．０１〜５０重量％であればよい。
【００５８】
反応性バインダー樹脂単量体（イソシアネートを複数個有する化合物など）と共にウレタン樹脂を形成させる場合、本発明の重合体を溶解または分散させる溶媒は、本発明の重合体、および反応性マトリックス単量体に含まれるイソシアネートに対して不活性な溶剤であればよく、例えば、トルエン、キシレンなどの芳香族炭化水素系溶剤、酢酸エチル、酢酸ブチルなどのエステル系溶剤、メチルエチルケトン、シクロヘキサノンなどのケトン系溶剤、エチレングリコールエチルエーテルアセテート、プロピレングリコールメチルエーテルアセテート、エチル−３−エトキシプロピオネートなどのグリコールエーテルエス
テル系溶剤、テトラヒドロフラン、ジオキサンなどのエーテル系溶剤、ジメチルホルムアミド、ジメチルアセトアミド、Ｎ−メチルピロリドン、フルフラールなどの極性溶剤などを挙げることができ、これらは単独、または２種以上を組み合わせて用いてもよい。
【００５９】
反応性バインダー樹脂単量体として、メラミン樹脂を形成する単量体も挙げられる。メラミン樹脂を形成する単量体としては、アルキルエーテル化メラミン樹脂が挙げられる。具体例としては、アミノトリアジンをメチロール化し、シクロヘキサノールまたは炭素数１〜６のアルカノールでアルキルエーテル化したものが挙げられ、より具体的にはメチルエーテル化メラミン樹脂、ブチルエーテル化メラミン樹脂、メチルブチル混合エーテル化メラミン樹脂が挙げられる。
【００６０】
本発明の重合体を含む溶液を基板に塗布する方法は、特に制限されないが、スピンコート法、ロールコート法、スリットコート法、ディッピング法、スプレーコート法、グラビアコート法、リバースコート法、ロッドコート法、バーコート法、ダイコート法、キスコート法、リバースキスコート法、エアナイフコート法、カーテンコート法などがある。
塗布される基板の例には、白板ガラス、青板ガラス、シリカコート青板ガラスなどの透明ガラス基板；ポリカーボネート、ポリエステル、アクリル樹脂、塩化ビニール樹脂、芳香族ポリアミド樹脂、ポリアミドイミド、ポリイミド、トリアセテート、ジアセテートなどの合成樹脂製シート、フィルム；ノルボルネン系樹脂を含むシクロオレフィン系樹脂（商品名；ゼオノア、ゼオネックス、日本ゼオン株式会社、商品名；アートン、ＪＳＲ株式会社）、メタクリルスチレン、ポリサルフォン、脂環式アクリル樹脂、ポリアリレートなどの光学用途に用いる透明樹脂基板；アルミニウム板、銅板、ニッケル板、ステンレス板などの金属基板；その他セラミック板、光電変換素子を有する半導体基板；ウレタンゴム、スチレンゴムなどが挙げられる。
これらの基板は前処理をされていてもよく、前処理の例には、シランカップリング剤などによる薬品処理、サンドブラスト処理、コロナ放電処理、紫外線処理、プラズマ処理、イオンプレーティング、スパッタリング、気相反応法、真空蒸着などが含まれる。
塗布された溶液の乾燥は、室温〜約２００℃の環境下で行うことができる。
塗布溶液は、前記溶媒中に本発明の重合体、および必要に応じて任意の成分を混合・溶解させることで製造される。
なお、本発明の皮膜の用途としては、剥離紙・剥離フィルム用皮膜、撥水・撥油皮膜、汚れ防止皮膜、摺動皮膜、反射防止皮膜及び絶縁皮膜などが挙げられる。
【実施例】
【００６１】
以下において、実施例などを参照して本発明をさらに詳細に説明するが、これらの記載により本発明の範囲が限定されることはない。なお、本実施例における重量平均分子量のデータは、ポリ（メタクリル酸メチル）を標準物質としてＧＰＣ（ゲルパ−ミエーションクロマトグラフィ−法）によって求めたものである。
【００６２】
［製造例１］
γ-メタクリロキシプロピルヘプタ（トリフルオロプロピル）-Ｔ8-シルセスキオキサンの合成
還流冷却器、温度計および滴下漏斗を取り付けた内容積１Ｌの４つ口フラスコに、トリフルオロプロピルトリメトキシシラン（１００ｇ）、ＴＨＦ（５００ｍＬ）、脱イオン水（１０．５ｇ）および水酸化ナトリウム（７．９ｇ）を仕込み、マグネチックスターラーで攪拌しながら、室温からＴＨＦが還流する温度までオイルバスにより加熱した。還流開始から５時間撹拌を継続して反応を完結させた。その後、フラスコをオイルバスから引き上げ、室温で１晩静置した後、再度オイルバスにセットし固体が析出するまで定圧下で加熱濃縮した。
析出した生成物を、孔径０．５μｍのメンブランフィルターを備えた加圧濾過器を用い
て濾取した。次いで、得られた固形物をＴＨＦで１回洗浄し、減圧乾燥機にて８０℃、３時間乾燥を行い、７４ｇの無色粉末状の固形物を得た。
還流冷却器、温度計及び滴下漏斗を取り付けた内容積１Ｌの４つ口フラスコに、得られた固形物（６５ｇ）、ジクロロメタン（４９１ｇ）、トリエチルアミン（８．１ｇ）を仕込み、氷浴で３℃まで冷却した。次いでγ−メタクリロキシプロピルトリクロロシラン（２１．２ｇ）を添加し、発熱が収まったことを確認して氷浴から引き上げ、そのまま室温で一晩熟成した。イオン交換水で３回水洗した後、ジクロロメタン層を無水硫酸マグネシウムで脱水し、濾過により硫酸マグネシウムを除去した。ロータリーエバポレータで粘調な固体が析出するまで濃縮し、メタノール２６０ｇを加えて粉末状になるまで攪拌した。５μｍの濾紙を備えた加圧濾過器を用いて粉体を濾過し、減圧乾燥器にて６５℃、３時間乾燥を行い、４１．５ｇの無色粉末状固体を得た。得られた固体のＧＰＣ、1Ｈ−ＮＭＲ測定を行い、下記式の構造を有している化合物(ａ-１)であることが分かった。
【化９】
0005315716.tif 000010
【００６３】
［実施例１］  側鎖にフルオロシルセスキオキサン、オキシアルキレンおよびヒドロキシルを有する重合体（ａ１）の合成
還流冷却器、温度計および滴下ロートを取り付けた内容積２００ｍＬの四つ口フラスコに、化合物（ａ−１）を３７．４２ｇ、２−ヒドロキシエチルメタクリレート（ＨＥＭＡ）を１．９９ｇ、メトキシポリエチレングリコールモノメタクリレート（ＰＥＧ−ＭＡ；ブレンマーＰＭＥ−１０００、日油（株）製）を３０．５９ｇ、メチルエチルケトン（ＭＥＫ）を６９．８０ｇ導入し、窒素シールした。９５℃に保ったオイルバスにセットして還流させ、１０分間脱酸素を行った。次いで０．１３ｇのアゾビスイソブチロニトリル（ＡＩＢＮ）と０．０７ｇのメルカプト酢酸（ＡｃＳＨ）を１．７６ｇのＭＥＫに溶解させた溶液を導入し、還流温度に保ったまま重合を開始した。３時間重合した後、０．１３ｇのＡＩＢＮを１．４４ｇのＭＥＫに溶解させた溶液を導入し、さらに５時間重合を継続させて、フルオロシルセスキオキサン、オキシアルキレンおよびヒドロキシルを有する重合体（ａ１）を含む重合液を得た。重合液のＧＰＣ分析により求めた重量平均分子量は１４，０００、分子量分布は１．１であった。1Ｈ−ＮＭＲ測定より求めたモノマー成分の組成モル分率は化合物（ａ−１）：ＨＥＭＡ：ＰＥＧ−ＭＡ＝３７．８：２３．４：３８．８であった。
【００６４】
［実施例２］  ウレタン系皮膜の調製
実施例１で得られた重合体（ａ１）を含む重合液０．３５ｇ、ポリエステルウレタン樹脂（バイロンＵＲ−５５３７，固形分濃度３０重量％，東洋紡績株式会社製）１１０．０ｇ、およびポリイソシアネート（コロネート  ＨＸ，固形分濃度１００重量％，日本ポリウレタン工業株式会社製）０．３０ｇをシクロヘキサノン１２．５１ｇに溶解させて、コーティング剤を得た。コーティング液中の固形分濃度は、１５重量％である。
得られたコーティング液を、コーティングロッド（＃９、Ｒ．Ｄ．スペシャリティーズ社製）を用いて、ステンレス板（ＳＵＳ３０４、縦１３０ｍｍ×横７０ｍｍ×厚さ０．５ｍｍ）上に塗布した。コーティングロッド（＃９）を使用した時のウェット膜厚（Ｒ．Ｄ．スペシャリティーズ社カタログ記載値）は２０μｍである。得られた塗膜を、高温チャ
ンバーで１２０℃で３０分間硬化と同時に乾燥させて、膜厚約３μｍの透明な皮膜を得た。
理論膜厚は下記の式に従い、コーティングロッド（＃９）を使用した時のウェット膜厚とコーティング液中の樹脂固形分より算出した。
理論膜厚（μｍ）＝（コーティングロッドを使用した時のウェット膜厚）×（コーティング液中の固形分濃度（重量％））／１００
【００６５】
［実施例３］  側鎖にフルオロシルセスキオキサン、オキシアルキレン、ヒドロキシルおよびオルガノポリシロキサンを有する重合体（ａ２）の合成
実施例１における化合物（ａ−１）、２−ヒドロキシエチルメタクリレート（ＨＥＭＡ）、メトキシポリエチレングリコールモノメタクリレート（ＰＥＧ−ＭＡ；ブレンマーＰＭＥ−１０００、日油（株）製）の他に、片末端メタクリロキシ基変性ジメチルシリコーン（ＦＭ−０７２１、分子量約６，３００）を加えた以外は、実施例１と同様の操作を行うことにより、フルオロシルセスキオキサン、オキシアルキレン、ヒドロキシルおよびオルガノポリシロキサンを有する重合体（ａ２）を得ることができる。
【００６６】
［実施例４］  ウレタン系皮膜の調製
実施例２の重合体（ａ１）の代わりに実施例３で得られる重合体（ａ２）を用いる以外は実施例２と同様の方法で、防汚性、離型性、滑り性、低摩擦性、抗血栓性、耐熱性、電気特性、可撓性、酸素透過性、耐放射線性を発現する透明な皮膜を得ることができる。
【００６７】
［実施例５］  側鎖にフルオロシルセスキオキサン、Ｎ−アルキル置換の（メタ）アクリルアミド、およびヒドロキシルを有する重合体（ａ３）の合成
実施例１におけるメトキシポリエチレングリコールモノメタクリレートの代わりにＮ−メチルメタクリルアミドを用いる以外は、実施例１と同様の操作を行うことにより、フルオロシルセスキオキサン、Ｎ−アルキル置換の（メタ）アクリルアミド、およびヒドロキシルを有する重合体（ａ３）を得ることができる。
【００６８】
［実施例６］  側鎖にフルオロシルセスキオキサン、Ｎ，Ｎ−ジアルキル置換の（メタ）アクリルアミド、およびヒドロキシルを有する重合体（ａ４）の合成
実施例１におけるメトキシポリエチレングリコールモノメタクリレートの代わりにＮ，Ｎ−ジメチル（メタ）アクリルアミドを用いる以外は、実施例１と同様の操作を行うことにより、フルオロシルセスキオキサン、Ｎ，Ｎ−ジアルキル置換の（メタ）アクリルアミド、およびヒドロキシルを有する重合体（ａ４）を得ることができる。
【００６９】
［比較例１］  側鎖にフルオロシルセスキオキサン、メチルおよびヒドロキシルを有する重合体（ｂ１）の合成
還流冷却器、温度計および滴下ロートを取り付けた内容積１００ｍＬの三つ口フラスコに、化合物（ａ−１）を３０．８４ｇ、２−ヒドロキシエチルメタクリレート（ＨＥＭＡ）を１．６５ｇ、メチルメタクリレート（ＭＭＡ）を２．５２ｇ、メチルエチルケトン（ＭＥＫ）を３４．８４ｇ導入し、窒素シールした。９５℃に保ったオイルバスにセットして還流させ、１０分間脱酸素を行った。次いで０．１０ｇのアゾビスイソブチロニトリル（ＡＩＢＮ）と０．０６ｇのメルカプト酢酸（ＡｃＳＨ）を１．４５ｇのＭＥＫに溶解させた溶液を導入し、還流温度に保ったまま重合を開始した。３時間重合した後、０．１０ｇのＡＩＢＮを１．１９ｇのＭＥＫに溶解させた溶液を導入し、さらに５時間重合を継続させて、フルオロシルセスキオキサン、メチルおよびヒドロキシルを有する重合体（ｂ１）を含む重合液を得た。重合液のＧＰＣ分析により求めた重量平均分子量は３８，０００、分子量分布は１．６であった。1Ｈ−ＮＭＲ測定より求めたモノマー成分の組成モル分率は化合物（ａ−１）：ＨＥＭＡ：ＭＭＡ＝４１．９：２７．３：３０．８であった。
【００７０】
［比較例２］  ウレタン系皮膜の調製
実施例２の重合体（ａ１）の代わりに比較例１で得られた重合体（ｂ１）を用いた以外は実施例２と同様の方法で、膜厚約３μｍの透明な皮膜を得た。
【００７１】
［試験１］
実施例２、比較例２で得られた皮膜の物性値を下記の方法にて測定した。
【００７２】
１）接触角および表面自由エネルギー測定
得られた皮膜について、FACE接触角計（画像処理式）CA-X型（協和界面科学株式会社製）を用い、プローブ液体として、蒸留水（窒素・りん測定用、関東化学株式会社製）、およびヘキサデカン（９９％、アルドリッチ社製）を用いた接触角を測定し、かつKaelble-Uyの理論に従って表面自由エネルギーを算出した。
【００７３】
２）動的接触角測定
１）と同じ装置を使用し、プローブ液体として、蒸留水（窒素・りん測定用、関東化学株式会社製）を用いて、拡張／収縮法に基づく前進接触角および後退接触角を測定し、ヒステリシスを算出した。
【００７４】
３）耐汚染性試験
油性サインペン（マジックインキ（登録商標）、赤、Ｍ５００−Ｔ２、寺西化学工業株式会社）を用いて、塗膜上に１．５ｍｍ×１００ｍｍの線を引き、マジックのはじきを確認した。また、上記マジックで線を引いた後の塗膜に蒸留水を掛けて洗い流し、その際の洗い流した後の塗膜について、以下の評価基準に従って評価を行った。
＋＋    ：  マジック線が流れ落ちる
＋      ：  マジック線が流れ落ちない
【００７５】
【表１】
0005315716.tif 000011
【００７６】
(試験例などの評価結果の考察)
表１より、実施例２と比較例２を比べると、親水性のオキシアルキレンを有する重合体を用いて得られた実施例２の皮膜の方が、親水性のオキシアルキレンを有さない重合体を用いて得られた比較例２の皮膜よりも前進接触角と後退接触角の差であるヒステリシスが大きな値を示した。ヒステリシスの大きさはその被験物の環境応答性、つまり親水性／疎水性環境下における表面でのセグメントの運動性を示し、実施例２では親水性のオキシアルキレンにより、優れた環境応答性が発現した。
また、実施例２では耐汚染性ではマジックインキのクリーニング性が向上した。これは、フルオロシルセスキオキサン化合物の優れたブルーミング特性により、フルオロシルセ
スキオキサン化合物の機能のみならず、同一分子内に存在する親水性のオキシアルキレンの優れた特長も効果的に発現したことが示唆される。
【産業上の利用可能性】
【００７７】
本発明の重合体や表面改質剤は、具体的な用途としては、例えばトナーの固着防止や帯電強化、定着ローラー、マグローラー、ゴムローラーなどへの非粘着機能の付与、剥離爪への摺動機能の付与などの電子複写機部材の表面改質剤、汚れ防止目的の自動車用のトップコート、ハードコート用の表面改質剤、レンズなどに用いられる光学用途の樹脂の防汚処理剤、防曇処理剤、壁材、床材などの建築部材の防汚処理剤、ナノインプリンティングに用いられる鋳型の離型処理剤、レジスト材料の改質剤、プリント基板用の撥水・防水処理剤、ディスプレイに用いられるプロテクトフィルム、保護フィルムの防汚処理剤、タッチパネルの汚れ防止、指紋付着防止のための表面改質剤、ポリエステルなどのフィルムへ剥離機能を付与するための離型処理剤などに利用することが可能であり、諸特性と用途に多様化をもたらすことができる。